(57)【要約】  軽量性に利点を有する一部がプラスチック板からなる合わせガラスの製造において、第一の中間膜が一方の面に接着されたプラスチック板と、第二の中間膜が一方の面に接着された無機ガラス板とを、第一の中間膜と第二の中間膜とを介して貼り合わせる工程を備える合わせガラスの製造方法により、反り量が小さく、透視歪みがほとんどなく、中間膜を介するプラスチック板と無機ガラス板との接着性が良好であり、さらには透明性にも優れた新規な合わせガラスが提供される。【特許請求の範囲】
【請求項１】
第一の中間膜が一方の面に接着されたプラスチック板と、第二の中間膜が一方の面に接着された無機ガラス板とを、第一の中間膜と第二の中間膜とを介して貼り合わせる工程を備えたことを特徴とする合わせガラスの製造方法。
【請求項２】
第一の中間膜および第二の中間膜の十点平均表面粗さが共に、１０μｍ以下であることを特徴とする請求の範囲第１項に記載の合わせガラスの製造方法。
【請求項３】
貼り合わせる工程を、８０℃を超えない温度で実施することを特徴とする請求の範囲第１項または第２項に記載の合わせガラスの製造方法。
【請求項４】
第二の中間膜が一方の面に接着された無機ガラス板が、シランカップリング剤が一方の面に塗布された無機ガラス板と第二の中間膜とを、シランカップリング剤を介して接着したものであることを特徴とする請求の範囲第１項〜第３項のいずれかに記載の合わせガラスの製造方法。
【請求項５】
第一の中間膜と第二の中間膜とが共に熱可塑性エラストマー樹脂膜であることを特徴とする請求の範囲第１項〜第４項のいずれかに記載の合わせガラスの製造方法。
【請求項６】
熱可塑性エラストマー樹脂膜がエチレン−酢酸ビニル共重合体樹脂膜であることを特徴とする請求の範囲第５項に記載の合わせガラスの製造方法。
【請求項７】
エチレン−酢酸ビニル共重合体樹脂膜を構成するエチレン−酢酸ビニル共重合体樹脂中の酢酸ビニル含量（ＪＩＳ  Ｋ  ６７３０「エチレン・酢酸ビニル樹脂試験方法」に基づいて測定）が２０〜４０重量％であることを特徴とする請求の範囲第６項に記載の合わせガラスの製造方法。
【請求項８】
エチレン−酢酸ビニル共重合体樹脂膜１００重量部に対して、シランカップリング剤が０．０１〜４重量部含有されていることを特徴とする請求の範囲第６項または第７項に記載の合わせガラスの製造方法。
【請求項９】
エチレン酢酸ビニル共重合体樹脂膜１００重量部に対して、粘着性付与剤が１〜４０重量部含有されていることを特徴とする請求の範囲第６項〜第８項のいずれかに記載の合わせガラスの製造方法。
【請求項１０】
エチレン酢酸ビニル共重合体樹脂膜１００重量部に対して、結晶核剤が０．０１〜４重量部含有されていることを特徴とする請求の範囲第６項〜第９項のいずれかに記載の合わせガラスの製造方法。
【請求項１１】
熱可塑性エラストマー樹脂膜がエチレン−アクリル共重合体樹脂膜であることを特徴とする請求の範囲第５項に記載の合わせガラスの製造方法。
【請求項１２】
エチレン−アクリル共重合体樹脂膜が、エチレン−メチルアクリレート共重合体樹脂膜、エチレン−エチルアクリレート共重合体樹脂膜およびエチレン−ブチルアクリレート共重合体樹脂膜からなる群より選ばれる一種であることを特徴とする請求の範囲第１１項に記載の合わせガラスの製造方法。
【請求項１３】
熱可塑性エラストマー樹脂膜が、硫黄元素を含んでいてもよい熱可塑性ポリウレタン樹脂膜であることを特徴とする請求の範囲第５項に記載の合わせガラスの製造方法。
【請求項１４】
熱可塑性エラストマー樹脂膜が、可塑化ポリビニルアセタール樹脂膜であることを特徴とする請求の範囲第５項に記載の合わせガラスの製造方法。
【請求項１５】
プラスチック板の線熱膨張係数が５×１０−５ｃｍ／ｃｍ・℃以上１０×１０−５ｃｍ／ｃｍ・℃以下であることを特徴とする請求の範囲第１項〜第１４項のいずれかに記載の合わせガラスの製造方法。
【請求項１６】
プラスチック板がポリカーボネート板であり、かつ該ポリカーボネート板の線熱膨張係数が５×１０−５ｃｍ／ｃｍ・℃以上８×１０−５ｃｍ／ｃｍ・℃以下であることを特徴とする請求の範囲第１項〜第１４項のいずれかに記載の合わせガラスの製造方法。
【請求項１７】
プラスチック板がポリメチルメタクリレート板であり、かつ該ポリメタクリレート板の線熱膨張係数が５×１０−５ｃｍ／ｃｍ・℃以上１０×１０−５ｃｍ／ｃｍ・℃以下であることを特徴とする請求の範囲第１項〜第１４項のいずれかに記載の合わせガラスの製造方法。
【請求項１８】
無機ガラス板の線熱膨張係数が、０．０１×１０−６ｃｍ／ｃｍ・℃以上１００×１０−６ｃｍ／ｃｍ・℃以下である請求の範囲第１項〜第１７項のいずれかに記載の合わせガラスの製造方法。
【請求項１９】
請求の範囲第１項〜第１８項のいずれかに記載の合わせガラスの製造方法により製造された合わせガラス。
【請求項２０】
プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で６０℃まで冷却する工程とを備えた合わせガラスの製造方法。
【請求項２１】
プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で５０℃まで冷却する工程とを備えた合わせガラスの製造方法。
【請求項２２】
プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で４０℃まで冷却する工程とを備えた合わせガラスの製造方法。
【請求項２３】
中間膜が、熱可塑性エラストマー樹脂膜であることを特徴とする請求の範囲第２０項〜第２２項のいずれかに記載の合わせガラスの製造方法。
【請求項２４】
熱可塑性エラストマー樹脂膜が、平均膜厚が２．０ｍｍを超え５．０ｍｍ未満の熱可塑性エラストマー樹脂膜であることを特徴とする請求の範囲第２３項に記載の合わせガラスの製造方法。
【請求項２５】
熱可塑性エラストマー樹脂膜が、エチレン−酢酸ビニル共重合体樹脂膜であることを特徴とする請求の範囲第２３項または第２４項に記載の合わせガラスの製造方法。
【請求項２６】
前記の３０℃／分以上５００℃／分以下の平均冷却速度で冷却する工程は、加熱圧着により加熱されたプラスチック板と無機ガラス板とを、中間膜樹脂の補外結晶化終了温度（ＪＩＳ  Ｋ  ７１２１（１９８７）に準拠して測定）よりも１０℃高い温度から、中間膜樹脂の補外結晶化開始温度（ＪＩＳ  Ｋ  ７１２１（１９８７）に準拠して測定）よりも１０℃低い温度まで、５０℃／分以上５００℃／分以下の平均冷却速度で冷却する工程を含むことを特徴とする請求の範囲第２５項に記載の合わせガラスの製造方法。
【請求項２７】
熱可塑性エラストマー樹脂膜が、エチレン−アクリル共重合体樹脂膜であることを特徴とする請求の範囲第２３項または第２４項に記載の合わせガラスの製造方法。
【請求項２８】
熱可塑性エラストマー樹脂膜が、硫黄元素を含有していてもよいポリウレタン樹脂膜であることを特徴とする請求の範囲第２３項または第２４項に記載の合わせガラスの製造方法。
【請求項２９】
請求の範囲第２０項〜第２８項のいずれかに記載の製造方法によって製造された合わせガラス。
【請求項３０】
プラスチック板と無機ガラス板とが中間膜を介して加熱圧着により貼り合わされてなる合わせガラスにおいて、前記中間膜の平均膜厚が２．０ｍｍを超え５．０ｍｍ未満であり、かつ前記加熱圧着温度が８０℃を超え１５０℃未満の温度であることを特徴とする合わせガラス。
【請求項３１】
中間膜が、熱可塑性エラストマー樹脂膜であることを特徴とする請求の範囲第３０項に記載の合わせガラス。
【請求項３２】
熱可塑性エラストマー樹脂膜が、エチレン−酢酸ビニル共重合体樹脂膜であることを特徴とする請求の範囲第３１項に記載の合わせガラス。
【請求項３３】
熱可塑性エラストマー樹脂膜が、エチレン−アクリル共重合体樹脂膜であることを特徴とする請求の範囲第３１項に記載の合わせガラス。
【請求項３４】
熱可塑性エラストマー樹脂膜が、硫黄元素を含有していてもよいポリウレタン樹脂膜であることを特徴とする請求の範囲第３１項に記載の合わせガラス。
【発明の詳細な説明】
【技術分野】
【０００１】
本発明は、自動車、鉄道車両、船舶、建築物の窓に用いられる一部がプラスチック板からなる合わせガラス、および該合わせガラスの製造方法に関する。
【背景技術】
【０００２】
無機ガラス板を自動車、鉄道車両、船舶、建築物の窓材として用いる場合、これらの窓の耐衝撃性を高める目的、および衝突物の貫通を防止する目的で、一対のガラス板間に、可塑化されたポリビニルブチラール樹脂膜、エチレン−酢酸ビニル共重合体樹脂膜、エチレン−アクリル共重合体樹脂膜、ポリウレタン樹脂膜などの中間膜を挟んだ合わせガラスが使用される。【０００３】
しかし、前記無機ガラス板を用いてなる合わせガラスは、重量が重い、衝撃を受けた際に無機ガラス板に割れが発生するという問題がある。これらの問題を解決する目的で、合わせガラスの構成の一部において、ポリカーボネート板、ポリメチルメタクリレート板のような割れにくいプラスチック板を無機ガラス板の代わりに用いた、プラスチック板／中間膜／無機ガラス板のような構成の合わせガラスが使用されている。【０００４】
前記プラスチック板を用いた合わせガラスにおいて、可塑化されたポリビニルブチラール樹脂膜を中間膜として使用した場合には、可塑剤の影響によりプラスチック板の変色や透明性の低下という問題が生じることがある。この問題を回避したい場合には、可塑剤を用いなくても容易に成型可能なエチレン−酢酸ビニル共重合体樹脂膜、エチレン−アクリル共重合体樹脂膜、ポリウレタン樹脂膜などが中間膜として選択される。
なお、前記プラスチック板を用いた合わせガラスは、例えば、特許文献１に、無機ガラス／中間膜（エチレン−酢酸ビニル共重合体）／ポリカーボネートの構成である合わせガラスとして開示されている。【０００５】
しかしながら、上記のエチレン−酢酸ビニル共重合体樹脂膜、エチレン−アクリル共重合体樹脂膜、またはポリウレタン樹脂膜を介して、プラスチック板と無機ガラス板とを接着する工程では、一般的に真空バッグ法、熱プレス法、押圧ロール法またはオートクレーブ法により８０℃を超える温度で加熱加圧処理を施す必要があるが、プラスチック板と無機ガラス板との線熱膨張係数の違いが原因となり、加熱圧着処理後の合わせガラスが室温に戻った際に合わせガラスに反りが発生する。【０００６】
合わせガラスに反りが発生した場合、合わせガラスに大きな透視ひずみが発生し、合わせガラスを通して見た対象物の形状が変形して見えるという問題があった。
【特許文献１】特開平１１−３５３４９号公報
【発明の開示】
【発明が解決しようとする課題】
【０００７】
本発明は、上記問題を解決するものであり、軽量性に利点を有する一部がプラスチック板からなる合わせガラスにおいて、反り量が小さく、透視歪みがほとんどなく、中間膜を介するプラスチック板と無機ガラス板との接着性が良好であり、さらには透明性にも優れた新規な合わせガラスおよびその製造方法を提供することを目的とするものである。
【課題を解決するための手段】
【０００８】
本発明者らは、上記目的を達成すべく鋭意検討した結果、上記課題の解決に次の三通りの手段が有効であることを見出した。
第一の手段として、第一の中間膜が一方の面に接着されたプラスチック板と、第二の中間膜が一方の面に接着された無機ガラス板とを、第一の中間膜と第二の中間膜とを介して貼り合わせるという手段により合わせガラスを製造したところ、反りがなく、また、上記従来の問題を一挙に解決できる合わせガラスが得られることを見出した。さらに、この手段において、上記第一の中間膜と第二の中間膜の十点平均表面粗さをいずれも１０μｍ以下とすることによって、透明性が向上することを見出した。
また、第二の手段として、プラスチック板と無機ガラス板とを、中間膜を介して、８０℃を超え１５０℃未満の温度で加熱圧着した後、加熱されたプラスチック板と無機ガラス板とを、３０℃／分以上５００℃／分以下の平均冷却速度で６０℃まで冷却することにより、反りが小さく、透視歪みのない合わせガラスが得られることを見出した。
さらに、第三の手段として、プラスチック板と、無機ガラス板とを、厚みが２．０ｍｍを超え５．０ｍｍ未満の中間膜を介して、８０℃を超え１５０℃未満で加熱圧着することにより、反り量が小さく、透視歪みがほとんどなく、中間膜を介するプラスチック板と無機ガラス板との接着性および透明性に優れた合わせガラスが得られることを見出した。
本発明者らは、上記それぞれの知見についてさらに検討を重ね、本発明を完成させるに至った。【０００９】
すなわち、本発明は、
〔１〕  第一の中間膜が一方の面に接着されたプラスチック板と、第二の中間膜が一方の面に接着された無機ガラス板とを、第一の中間膜と第二の中間膜とを介して貼り合わせる工程を備えたことを特徴とする合わせガラスの製造方法、
〔２〕  第一の中間膜および第二の中間膜の十点平均表面粗さが共に、１０μｍ以下であることを特徴とする前項〔１〕に記載の合わせガラスの製造方法、
〔３〕  貼り合わせる工程を、８０℃を超えない温度で実施することを特徴とする前項〔１〕または〔２〕に記載の合わせガラスの製造方法、
〔４〕  第二の中間膜が一方の面に接着された無機ガラス板が、シランカップリング剤が一方の面に塗布された無機ガラス板と第二の中間膜とを、シランカップリング剤を介して接着したものであることを特徴とする前項〔１〕〜〔３〕のいずれかに記載の合わせガラスの製造方法、
〔５〕  第一の中間膜と第二の中間膜とが共に熱可塑性エラストマー樹脂膜であることを特徴とする前項〔１〕〜〔４〕のいずれかに記載の合わせガラスの製造方法、
〔６〕  熱可塑性エラストマー樹脂膜がエチレン−酢酸ビニル共重合体樹脂膜であることを特徴とする前項〔５〕に記載の合わせガラスの製造方法、
〔７〕  エチレン−酢酸ビニル共重合体樹脂膜を構成するエチレン−酢酸ビニル共重合体樹脂中の酢酸ビニル含量（ＪＩＳ  Ｋ  ６７３０「エチレン・酢酸ビニル樹脂試験方法」に基づいて測定）が２０〜４０重量％であることを特徴とする前項〔６〕に記載の合わせガラスの製造方法、
〔８〕  エチレン−酢酸ビニル共重合体樹脂膜１００重量部に対して、シランカップリング剤が０．０１〜４重量部含有されていることを特徴とする前項〔６〕または〔７〕に記載の合わせガラスの製造方法、
〔９〕  エチレン酢酸ビニル共重合体樹脂膜１００重量部に対して、粘着性付与剤が１〜４０重量部含有されていることを特徴とする前項〔６〕〜〔８〕のいずれかに記載の合わせガラスの製造方法、
〔１０〕  エチレン酢酸ビニル共重合体樹脂膜１００重量部に対して、結晶核剤が０．０１〜４重量部含有されていることを特徴とする前項〔６〕〜〔９〕のいずれかに記載の合わせガラスの製造方法、
〔１１〕  熱可塑性エラストマー樹脂膜がエチレン−アクリル共重合体樹脂膜であることを特徴とする前項〔５〕に記載の合わせガラスの製造方法、
〔１２〕  エチレン−アクリル共重合体樹脂膜が、エチレン−メチルアクリレート共重合体樹脂膜、エチレン−エチルアクリレート共重合体樹脂膜およびエチレン−ブチルアクリレート共重合体樹脂膜からなる群より選ばれる一種であることを特徴とする前項〔１１〕に記載の合わせガラスの製造方法、
〔１３〕  熱可塑性エラストマー樹脂膜が、硫黄元素を含んでいてもよい熱可塑性ポリウレタン樹脂膜であることを特徴とする前項〔５〕に記載の合わせガラスの製造方法、
〔１４〕  熱可塑性エラストマー樹脂膜が、可塑化ポリビニルアセタール樹脂膜であることを特徴とする前項〔５〕に記載の合わせガラスの製造方法、
〔１５〕  プラスチック板の線熱膨張係数が５×１０−５ｃｍ／ｃｍ・℃以上１０×１０−５ｃｍ／ｃｍ・℃以下であることを特徴とする前項〔１〕〜〔１４〕のいずれかに記載の合わせガラスの製造方法、
〔１６〕  プラスチック板がポリカーボネート板であり、かつ該ポリカーボネート板の線熱膨張係数が５×１０−５ｃｍ／ｃｍ・℃以上８×１０−５ｃｍ／ｃｍ・℃以下であることを特徴とする前項〔１〕〜〔１４〕のいずれかに記載の合わせガラスの製造方法、
〔１７〕  プラスチック板がポリメチルメタクリレート板であり、かつ該ポリメタクリレート板の線熱膨張係数が５×１０−５ｃｍ／ｃｍ・℃以上１０×１０−５ｃｍ／ｃｍ・℃以下であることを特徴とする前項〔１〕〜〔１４〕のいずれかに記載の合わせガラスの製造方法、
〔１８〕  無機ガラス板の線熱膨張係数が、０．０１×１０−６ｃｍ／ｃｍ・℃以上１００×１０−６ｃｍ／ｃｍ・℃以下である前項〔１〕〜〔１７〕のいずれかに記載の合わせガラスの製造方法、および
〔１９〕  前項〔１〕〜〔１８〕のいずれかに記載の合わせガラスの製造方法により製造された合わせガラス
に関する。【００１０】
また、本発明は、
〔２０〕  プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で６０℃まで冷却する工程とを備えた合わせガラスの製造方法、
〔２１〕  プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で５０℃まで冷却する工程とを備えた合わせガラスの製造方法、
〔２２〕  プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で４０℃まで冷却する工程とを備えた合わせガラスの製造方法、
〔２３〕  中間膜が、熱可塑性エラストマー樹脂膜であることを特徴とする前項〔２０〕〜〔２２〕のいずれかに記載の合わせガラスの製造方法、
〔２４〕  熱可塑性エラストマー樹脂膜が、平均膜厚が２．０ｍｍを超え５．０ｍｍ未満の熱可塑性エラストマー樹脂膜であることを特徴とする前項〔２３〕に記載の合わせガラスの製造方法、
〔２５〕  熱可塑性エラストマー樹脂膜が、エチレン−酢酸ビニル共重合体樹脂膜であることを特徴とする前項〔２３〕または〔２４〕に記載の合わせガラスの製造方法、
〔２６〕  前記の３０℃／分以上５００℃／分以下の平均冷却速度で冷却する工程は、加熱圧着により加熱されたプラスチック板と無機ガラス板とを、中間膜樹脂の補外結晶化終了温度（ＪＩＳ  Ｋ  ７１２１（１９８７）に準拠して測定）よりも１０℃高い温度から、中間膜樹脂の補外結晶化開始温度（ＪＩＳ  Ｋ  ７１２１（１９８７）に準拠して測定）よりも１０℃低い温度まで、５０℃／分以上５００℃／分以下の平均冷却速度で冷却する工程を含むことを特徴とする前項〔２５〕に記載の合わせガラスの製造方法、
〔２７〕  熱可塑性エラストマー樹脂膜が、エチレン−アクリル共重合体樹脂膜であることを特徴とする前項〔２３〕または〔２４〕に記載の合わせガラスの製造方法、
〔２８〕  熱可塑性エラストマー樹脂膜が、硫黄元素を含有していてもよいポリウレタン樹脂膜であることを特徴とする前項〔２３〕または〔２４〕に記載の合わせガラスの製造方法、および
〔２９〕  前項〔２０〕〜〔２８〕のいずれかに記載の製造方法によって製造された合わせガラス
に関する。【００１１】
また、本発明は、
〔３０〕  プラスチック板と無機ガラス板とが中間膜を介して加熱圧着により貼り合わされてなる合わせガラスにおいて、前記中間膜の平均膜厚が２．０ｍｍを超え５．０ｍｍ未満であり、かつ前記加熱圧着温度が８０℃を超え１５０℃未満の温度であることを特徴とする合わせガラス、
〔３１〕  中間膜が、熱可塑性エラストマー樹脂膜であることを特徴とする前項〔３０〕に記載の合わせガラス、
〔３２〕  熱可塑性エラストマー樹脂膜が、エチレン−酢酸ビニル共重合体樹脂膜であることを特徴とする前項〔３１〕に記載の合わせガラス、
〔３３〕  熱可塑性エラストマー樹脂膜が、エチレン−アクリル共重合体樹脂膜であることを特徴とする前項〔３１〕に記載の合わせガラス、および
〔３４〕  熱可塑性エラストマー樹脂膜が、硫黄元素を含有していてもよいポリウレタン樹脂膜であることを特徴とする前項〔３１〕に記載の合わせガラス
に関する。
【発明の効果】
【００１２】
本発明により、一部がプラスチック板からなる軽量な合わせガラスであって、反りが小さく、そのため透視歪みがほとんどなく優れた視認性を有しているとともに、中間膜を介するプラスチック板と無機ガラス板との透明性に優れ、さらには透明性に優れた合わせガラスが提供される。
本発明により得られる合わせガラスは、建築物、自動車、鉄道車両、航空機、船舶などに設置される窓ガラスとして有用であり、特に建築物の窓ガラスに好適である。
【発明を実施するための最良の形態】
【００１３】
以下に本発明をさらに詳細に説明する。【００１４】
まず、本発明の合わせガラスの製造方法のうち、第一の中間膜が一方の面に接着されたプラスチック板と、第二の中間膜が一方の面に接着された無機ガラス板とを、第一の中間膜および第二の中間膜を介して貼り合わせる工程を備えた製造方法（以下で「第一の製造方法」ということがある）について説明する。【００１５】
第一の製造方法において、第一の中間膜と、第二の中間膜とは、これらの界面にて良好な接着性が得られるものであれば同一の材質からなる中間膜であってもよいし、各々異なる材質からなる中間膜であってもよいが、同一の材質からなる中間膜である場合には、加熱処理時における熱的挙動が同一となるため、流動性の大きさに差が生じることがなく取り扱いが容易となる。【００１６】
プラスチック板の一方の面に第一の中間膜を接着する方法としては、ゴム製の真空バッグ内にて加熱加圧処理する真空バッグ法、熱プレス法、押圧ロール法、オートクレーブ法など従来公知の方法を用いることができる。【００１７】
プラスチック板の一方の面に第一の中間膜を接着する際の温度は、５０℃以上１５０℃以下の温度範囲であることが好ましい。温度が５０℃未満であると、第一の中間膜とプラスチック板との接着力が不足する場合がある。１５０℃を超す温度であると、プラスチック板が変形しやすくなり、また、中間膜の流動性が大きくなりすぎて、中間膜の寸法安定性が悪くなる場合がある。【００１８】
真空バッグ法を用いる場合は別として、プラスチック板の一方の面に第一の中間膜を接着する際の圧力は、第一の中間膜をプラスチック板に重ねた積層体の両方の面に対して１ｋｇｆ／ｃｍ２以上１００ｋｇｆ／ｃｍ２以下の圧力が均一に加えられることが望ましい。圧力が１ｋｇｆ／ｃｍ２未満である場合には、プラスチック板と第一の中間膜との接着力が劣ったものとなってしまう恐れがある。また、第一の中間膜の表面にエンボスが設けられている場合には、エンボス痕跡が残ってしまう場合がある。圧力が１００ｋｇｆ／ｃｍ２よりも大きい場合には、プラスチック板が変形してしまうことがある。【００１９】
無機ガラス板の一方の面に第二の中間膜を接着する方法としては、ゴム製の真空バッグ内にて加熱加圧処理する真空バッグ法、熱プレス法、押圧ロール法、オートクレーブ法などの従来公知の方法を用いることができる。【００２０】
無機ガラス板の一方の面に第二の中間膜を接着する際の温度は、８０℃以上１５０℃以下であることが好ましい。温度が８０℃未満であると、無機ガラス板と第二の中間膜との接着力が不足する場合がある。１５０℃を超す温度であると、中間膜の流動性が大きくなりすぎて、中間膜の寸法安定性が悪くなる場合がある。【００２１】
真空バッグ法を用いる場合は別として、無機ガラス板の一方の面に第二の中間膜を接着する際の圧力は、第二の中間膜を無機ガラス板に重ねた積層体の両方の面に対して１ｋｇｆ／ｃｍ２以上１００ｋｇｆ／ｃｍ２以下の圧力が均一に加えられることが好ましい。圧力が１ｋｇｆ／ｃｍ２未満である場合には、無機ガラス板と第二の中間膜との接着力が不足する場合がある。また、第二の中間膜の表面にエンボスが設けられている場合には、エンボス痕跡が残ってしまう場合がある。圧力が１００ｋｇｆ／ｃｍ２よりも大きい場合には、無機ガラスに亀裂や割れが発生することがある。【００２２】
第一の中間膜が一方の面に接着されたプラスチック板と、第二の中間膜が一方の面に接着された無機ガラス板とを、第一の中間膜および第二の中間膜を介して貼り合わせる方法としては、ゴム製の真空バッグ内にて加熱加圧処理する真空バッグ法、熱プレス法、押圧ロール法、オートクレーブ法などの従来公知の方法を用いることができる。【００２３】
貼り合わせる際の温度は、８０℃を超えない温度であることが好ましく、室温（約２０℃）から８０℃以下であることがより好ましい。８０℃を超える場合には、得られる合わせガラスの反り量が大きくなる傾向にある。さらにより好ましい温度は室温から５０℃以下、最も好ましくは室温から４０℃以下である。【００２４】
真空バッグ法を用いる場合は別として、貼り合わせる際の圧力は、合わせガラスの両方の面に対して１ｋｇｆ／ｃｍ２以上１００ｋｇｆ／ｃｍ２以下の圧力が均一に加えられることが望ましい。圧力が１ｋｇｆ／ｃｍ２未満である場合には、第一の中間膜と第二の中間膜との接着力が劣ったものとなることがある。また、第一の中間膜および／または第二の中間膜の表面にエンボスが設けられている場合には、エンボス痕跡が残ってしまう場合がある。圧力が１００ｋｇｆ／ｃｍ２よりも大きい場合には、プラスチック板の変形や、無機ガラスの亀裂、割れを引き起こすことがある。【００２５】
合わせガラスの構成は、プラスチック板／中間膜層／無機ガラス板のような構造のみならず、無機ガラス板／中間膜層／プラスチック板／中間膜層／無機ガラス板というように無機ガラス板を両最外層に設けることも可能である。無機ガラス板を最外層に設けることにより、耐摩耗性、耐擦傷性、耐薬品性、耐光性、耐湿性に優れたものとなる。【００２６】
プラスチック板／中間膜層／無機ガラス板のような構成とする場合には、プラスチック板と無機ガラス板のうちでどちらを屋内側に設け、どちらを屋外側に設けるかは限定されるものではなく、用途に応じて適宜選択されればよい。【００２７】
また、プラスチック板、中間膜層、無機ガラス板の他に、１層以上の層を追加で設けることも可能である。かかる層としては例えば、無機ガラスと中間膜との接着力を強化するためのプライマー層、プラスチック板と中間膜との接着力を強化するためのプライマー層、紫外線吸収剤を含有する紫外線吸収層、合わせガラスが燃焼することを防止するための難燃層、各種模様が印刷された装飾層、赤外線（熱線）反射層、耐貫通性向上を目的としたポリエステルフィルム層などが挙げられ、これらの層は、所望の位置、すなわちプラスチック板上、中間膜層上または無機ガラス板上に常法に従い設けられる。【００２８】
なお、無機ガラス板と中間膜との接着力を強化するためのプライマー層としては、公知の成分が適宜用いられているが、中でもシランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシランを用いることができる。これらシランカップリング剤は、単独で用いられてもよいし、二種類以上が併用されてもよい。また有機溶剤により希釈されて用いられてもよい。【００２９】
本発明で用いられる第一の中間膜および第二の中間膜としては、エチレン−酢酸ビニル共重合体樹脂膜、エチレン−アクリル共重合体樹脂膜、硫黄元素を含んでいてもよいポリウレタン樹脂膜、可塑化ポリビニルアセタール樹脂膜のような熱可塑性エラストマー樹脂膜が挙げられる。【００３０】
第一の中間膜と、第二の中間膜とが、接着される際には、第一の中間膜全体または第二の中間膜の全体が流動性を有する必要はないが、これらが接する界面付近では良好な接着性が得られる程度の流動性を有している必要がある。【００３１】
本発明で用いられる第一の中間膜および／または第二の中間膜は、取り扱い性を高めるために表面にエンボスが設けられていてもよいが、表面にエンボスが設けられている場合のみならず、第一の中間膜および／または第二の中間膜の表面が、起伏のある形状である場合には、起伏の山の部分が残ってしまい、得られる合わせガラスの透明性が低下する場合がある。このため、本発明の第一の中間膜および第二の中間膜においては、これらが貼り合わされる面側での表面粗さが、ＪＩＳ  Ｂ  ０６０１に基づいて測定される十点平均粗さで１０μｍ以下であることが好ましい。【００３２】
貼り合わされる時点での表面粗さが１０μｍよりも大きいと、第一の中間膜と第二の中間膜を貼り合わせる工程において十分な密着性が得られず合わせガラスの透明性が低下する場合がある。【００３３】
表面粗さが１０μｍ以下であると、第一の中間膜と第二の中間膜とを常温から８０℃以下の低温で貼り合わせを行った場合でも、また、中間膜樹脂として可塑化ポリビニルアセタール樹脂を用いた場合でも、第一の中間膜と第二の中間膜とがより確実に密着し、合わせガラスの透明性が高められる。より好ましい表面粗さは５μｍ以下、さらにより好ましくは３μｍ以下である。【００３４】
また、取扱性を高める目的にて第一の中間膜の表面および第二の中間膜に表面粗さの大きいエンボスが形成されている場合には、平滑な表面形状を有する離型ＰＥＴ等を中間膜表面に積層し、その後加熱プレス処理することで中間膜表面を平滑にすることができる。【００３５】
上記エチレン−酢酸ビニル共重合体樹脂膜としては、非架橋型のエチレン−酢酸ビニル共重合体樹脂膜であってもよいし、また、高温架橋型のエチレン−酢酸ビニル共重合体樹脂膜であってもよい。また、エチレン−酢酸ビニル共重合体けん化物やエチレン−酢酸ビニルの加水分解物のようなエチレン−酢酸ビニル変性体樹脂も用いることができる。【００３６】
上記エチレン−酢酸ビニル共重合体樹脂膜を構成するエチレン−酢酸ビニル共重合体樹脂は、ＪＩＳ  Ｋ  ６７３０「エチレン・酢酸ビニル樹脂試験方法」に準拠して測定される酢酸ビニル含量が２０〜４０重量％であるものが好ましい。酢酸ビニル含量が２０重量％未満であると、得られる中間膜が硬くなりすぎて、ガラスとの接着性や合わせガラスの耐貫通性が低下する傾向にある。また、酢酸ビニル含量が４０重量％を超えると、得られる中間膜の破断強度が不十分となる傾向にあり、合わせガラスの耐衝撃性が不足する場合がある。【００３７】
上記エチレン−酢酸ビニル共重合体樹脂膜には、本発明の効果を阻害しない範囲で接着力調整剤が含有されていてもよい。接着力調整剤としては、シランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシランを用いることができる。これらシランカップリング剤は、単独で用いられてもよいし、二種類以上が併用されてもよい。【００３８】
上記接着力調整剤として用いられるシランカップリング剤の添加量は、エチレン−酢酸ビニル共重合体樹脂膜１００重量部に対して、０．０１〜４重量部であることが好ましい。シランカップリング剤の添加量が０．０１重量部未満であると、十分な効果が得られないことがある。また、シランカップリング剤の添加量が４重量部を超えると、中間膜の強度が低下する傾向にある。【００３９】
上記エチレン−酢酸ビニル共重合体樹脂膜には、本発明の効果を阻害しない範囲で粘着性付与剤が含有されていてもよい。粘着性付与剤としては、特に限定されるものではないが、例えば、ウッドロジン、ガムロジン、トール油ロジン、水添ロジン、不均化ロジン、不均化水添ロジン、エステル化ロジン、金属塩化ロジン、重合ロジン、脂肪族石油樹脂、芳香族石油樹脂、脂環式石油樹脂、共重合系石油樹脂、水素化石油樹脂、純モノマー系石油樹脂が好適に用いられる。これら粘着性付与剤は、単独で用いられてもよいし、二種類以上が併用されてもよい。【００４０】
上記粘着性付与剤の添加量は、エチレン−酢酸ビニル共重合体樹脂膜１００重量部に対して、１〜４０重量部であることが好ましい。粘着性付与剤の添加量が１重量部未満であると、十分な効果が得られないことがある。また、粘着性付与剤の添加量が４０重量部を超えると、中間膜の透明性が低下する傾向にある。【００４１】
上記エチレン−酢酸ビニル共重合体樹脂膜には、中間膜の透明性を高める目的にて、結晶核剤が含有されていてもよい。結晶核剤としては、特に限定されるものではないが、例えば、ジベンジリデンソルビトール、ジベンジリデンキシリトール、ジベンジリデンズルシトール、ジベンジリデンマンニトール、カリックスアレーンが好適に用いられる。これら結晶核剤は、単独で用いられてもよいし、二種類以上が併用されてもよい。【００４２】
上記結晶核剤の添加量は、エチレン−酢酸ビニル共重合体樹脂膜１００重量部に対して、０．０１〜４重量部であることが好ましい。結晶核剤の添加量が０．０１重量部未満であると、十分な効果が得られないことがある。また、結晶核剤の添加量が４重量部を超えると、中間膜内で結晶核剤が析出することがある。【００４３】
上記エチレン−酢酸ビニル共重合体樹脂膜には、本発明の効果を阻害しない範囲でさらに、熱安定剤、酸化防止剤、紫外線吸収剤、顔料、染料、赤外線（熱線）吸収剤、耐湿性向上剤、ブロッキング防止剤、難燃剤、耐電防止剤が含有されていてもよい。【００４４】
上記エチレン−酢酸ビニル共重合体樹脂膜の製造方法としては、従来公知の方法を用いることができ、例えば、エチレン−酢酸ビニル共重合体に対して、上述のような各種添加剤を所定量配合し、これを均一に混練りした後に、カレンダーロール法、押出シートキャスティング法、インフレーションチューブ法等により樹脂膜を形成することができる。【００４５】
上記エチレン−酢酸ビニル共重合体樹脂膜よりなる中間膜の厚みは、用途によって適宜決定されるものであるが、一般に０．２〜２ｍｍであることが好ましい。【００４６】
上記エチレン−酢酸ビニル共重合体樹脂膜よりなる中間膜の厚みが０．２ｍｍ未満であると、得られる合わせガラスの耐衝撃性および衝突物の耐貫通性が不足する場合がある。また、厚みが２ｍｍを超えると、得られる合わせガラスの透明性が低下する傾向にある。【００４７】
エチレン−酢酸ビニル共重合体樹脂膜においては、無機ガラス板との接着力を高める目的で、コロナ処理やプラズマ処理等により極性基が表面に導入されていてもよい。【００４８】
上記エチレン−アクリル共重合体樹脂膜としては、エチレン−メチルアクリレート共重合物樹脂膜、エチレン−エチルアクリレート共重合体樹脂膜、エチレン−ブチルアクリレート共重合体樹脂膜等を用いることができる。なお、前記エチレン−アクリル共重合体樹脂には、上記エチレン−酢酸ビニル共重合体樹脂膜と同様、公知の添加剤が含まれていてもよい。【００４９】
上記硫黄元素を含んでいてもよい熱可塑性ポリウレタン樹脂膜としては、熱可塑性ポリウレタン樹脂膜または硫黄元素を含む熱可塑性ポリウレタン樹脂膜が挙げられ、前記硫黄元素を含有している熱可塑性ポリウレタン樹脂膜としては、例えば、ポリイソシアネートと、ポリチオールおよび／または含硫ポリオールとを重合させて得られる硫黄含有ポリウレタン樹脂膜などが挙げられる。なお、前記硫黄元素を含有していてもよいポリウレタン樹脂膜には、前記エチレン−酢酸ビニル共重合体樹脂膜と同様、公知の各種添加剤が含有されていてもよい。【００５０】
上記可塑化ポリビニルアセタール樹脂膜としては、公知の可塑剤を用いて常法に従いポリビニルアセタール樹脂を可塑化したポリビニルアセタール樹脂膜が挙げられる。かかるポリビニルアセタール樹脂としては特に限定されず、従来より合わせガラス用中間膜用樹脂として用いられているものを使用することができ、例えば、アセタール化度６０〜７５モル％、重合度８００〜３０００のもの等が好適に用いられる。重合度が８００未満であると、樹脂膜の強度が弱くなりすぎて得られる合わせガラスの耐貫通性が低下することがあり、重合度が３０００を超えると、樹脂膜の成形性が難しくなったり、樹脂膜の強度が強くなりすぎて得られる合わせガラスの衝撃吸収性が低下したりすることがある。なかでも、ガラスに対する適正な接着力、透明性、耐候性に優れるという点からポリビニルブチラール樹脂が好適である。【００５１】
上記ポリビニルアセタール樹脂は、ポリビニルアルコールをアルデヒドによりアセタール化することにより得ることができる。上記ポリビニルアルコールは、通常ポリ酢酸ビニルを鹸化することにより得られ、鹸化度８０〜９９．８モル％のポリビニルアルコールが一般的に用いられる。【００５２】
上記ポリビニルアルコール樹脂の粘度平均重合度は２００〜３０００であることが好ましい。２００未満であると、得られる合わせガラスの耐貫通性が低下することがあり、３０００を超えると、樹脂膜の成形性が悪くなり、樹脂膜の剛性が大きくなり過ぎ、加工性が悪くなることがある。より好ましくは５００〜２０００である。なお、ポリビニルアルコール樹脂の粘度平均重合度及び鹸化度は、例えば、ＪＩＳ  Ｋ  ６７２６「ポリビニルアルコール試験方法」に基づいて測定することができる。【００５３】
上記アルデヒドとしては特に限定されず、一般に、炭素数が１〜１０のアルデヒドが用いられ、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好適に用いられる。特に好ましくは炭素数が４のブチルアルデヒドである。【００５４】
上記可塑剤としては通常ポリビニルアセタール樹脂に使用されるものであれば特に限定されず、中間膜用の可塑剤として一般的に用いられている公知の可塑剤を用いることができ、例えば、一塩基性有機酸エステル、多塩基性有機酸エステル等の有機系可塑剤；有機リン酸系、有機亜リン酸系等のリン酸系可塑剤等が挙げられる。これらの可塑剤は、単独で用いられてもよく、２種以上が併用されてもよく、樹脂との相溶性等を考慮して、ポリビニルアセタール樹脂の種類に応じて使い分けられる。【００５５】
上記一塩基性有機酸エステル系可塑剤としては特に限定されず、例えば、トリエチレングリコール、テトラエチレングリコール又はトリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）又はデシル酸等の一塩基性有機酸との反応によって得られるグリコール系エステルが挙げられる。なかでも、トリエチレングリコール−ジカプロン酸エステル、トリエチレングリコール−ジ−２−エチル酪酸エステル、トリエチレングリコール−ジ−ｎ−オクチル酸エステル、トリエチレングリコール−ジ−２−エチルヘキシル酸エステル等のトリエチレングリコールの一塩基性有機酸エステルが好適に用いられる。【００５６】
上記多塩基性有機酸エステル系可塑剤としては特に限定されず、例えば、アジピン酸、セバシン酸又はアゼライン酸等の多塩基性有機酸と、炭素数４〜８の直鎖状又は分枝状アルコールとのエステル等が挙げられる。なかでも、ジブチルセバシン酸エステル（例えばトリエチレングリコール−ジ−ブチルセバケート等）、ジオクチルアゼライン酸エステル、ジブチルカルビトールアジピン酸エステル等が好適に用いられる。
上記有機リン酸系可塑剤としては特に限定されず、例えば、トリブトキシエチルホスフェート、イソデシルフェニルホスフェート、トリイソプロピルホスフェート等が挙げられる。【００５７】
上記可塑剤としては、なかでも、トリエチレングリコール−ジ−２−エチルブチラート、トリエチレングリコール−ジ−２−エチルヘキソエート、トリエチレングリコール−ジ−ブチルセバケート等が好適に用いられる。【００５８】
上記可塑剤の配合量は、ポリビニルアセタール樹脂１００重量部に対して２０〜６０重量部であることが好ましい。２０重量部未満であると、得られる中間膜や合わせガラスの衝撃吸収性が不充分となることがあり、６０重量部を超えると、可塑剤がブリードアウトして得られる中間膜や合わせガラスの光学歪みが大きくなったり、透明性やガラスと中間膜との接着性等が損なわれたりすることがある。より好ましくは３０〜５０重量部である。【００５９】
上記可塑化ポリビニルアセタール樹脂膜には、さらにリン酸エステルが含有されていることが好ましい。
上記リン酸エステルとしては、例えば、トリアルキルホスフェート、トリアルコキシアルキルホスフェート、トリアリルホスフェート、アルキル・アリルホスフェートなどが挙げられる。
上記リン酸エステルの含有量としては、ポリビニルアセタール樹脂１００重量部に対して好ましい下限が０．００５重量部、好ましい上限が２重量部である。０．００５重量部未満であると、充分な耐湿性の向上効果が得られないことがあり、３重量部を超えると、ガラスとの接着性が低くなりすぎる傾向にある。より好ましい下限は０．０１重量部、より好ましい上限は２重量部である。【００６０】
本発明に用いられる中間膜は、単層構造であってもよいし、また、２層以上の複層構造であってもよい。    【００６１】
上記中間膜には、本発明の効果を阻害しない範囲でさらに、熱安定剤、酸化防止剤、接着力調整剤、紫外線吸収剤、顔料、染料、赤外線（熱線）吸収剤、耐湿性向上剤、ブロッキング防止剤、難燃剤、耐電防止剤が含有されていてもよい。【００６２】
上記中間膜においては、無機ガラス板との接着力を高める目的で、コロナ処理やプラズマ処理等により極性基が表面に導入されていてもよい。【００６３】
本発明で用いられる無機ガラス板としては、特に限定されるものではなく、例えば、通常の合わせガラスに用いられるフロート板ガラス、強化ガラス、倍強化ガラス、磨き板ガラス、型板ガラス、網入り板ガラス、線入り板ガラス、着色された板ガラス、紫外線吸収板ガラス、赤外線（熱線）反射板ガラス、赤外線（熱線）吸収板ガラス等が挙げられる。また、無機ガラス板の厚みおよび形状は、用途によって適宜選択されればよく、特に限定されるものではない。なお、本発明で用いられる無機ガラスの線熱膨張係数は、通常、０．０１×１０−６ｃｍ／ｃｍ・℃以上１００×１０−６ｃｍ／ｃｍ・℃以下である。【００６４】
本発明で用いられるプラスチック板としては、ポリカーボネート板、ポリメチルメタクリレート板、アクリロニトリルスチレン共重合体板、アクリロニトリルブタジエンスチレン共重合体板、ポリエステル板、フッ素系樹脂板、ポリ塩化ビニル板、塩素化ポリ塩化ビニル板、ポリプロピレン板、ポリスチレン板、ポリサルホン板、エポキシ樹脂板、フェノール樹脂板、不飽和ポリエステル樹脂板、ポリイミド樹脂板等が挙げられる。【００６５】
上記プラスチック板の内で、ポリカーボネート板は、透明性、耐衝撃性、耐燃焼性に優れるため好適に用いられる。
ポリカーボネート板の表面には、耐摩耗性、耐擦傷性、耐薬品性、耐光性などを高める目的で、シリコーン系ハードコートなどの表面保護層が設けられていてもよい。また、ポリカーボネート板の厚みおよび形状は、用途によって適宜選択されればよく、特に限定されるものではない。【００６６】
また、上記ポリカーボネート板は、吸湿性があり、加熱時に吸着水が気泡となって合わせガラスの透明性や外観を損なうことがあるので、ポリカーボネート板を第一の中間膜に接着させる前に、８０℃〜１２５℃で１〜１０時間程度乾燥処理することでポリカーボネート板の水分を除去しておくのが望ましい。【００６７】
また、プラスチック板としては、透明性が高く、耐候性、力学的性質に優れるポリメチルメタクリレート板を好適に用いることができる。【００６８】
ポリメチルメタクリレート板の表面には、耐摩耗性、耐擦傷性、耐薬品性、耐光性などを高める目的で、表面保護層が設けられていてもよい。また、ポリメチルメタクリレート板の厚みおよび形状は、用途によって適宜選択されればよく、特に限定されるものではない。【００６９】
また、上記ポリメチルメタクリレート板は、吸湿性があり、加熱時に吸着水が気泡となって合わせガラスの透明性や外観を損なうことがあるので、ポリメチルメタクリレート板を第一の中間膜に接着させる前に、８０℃〜１２５℃で１〜１０時間程度乾燥処理することでポリメチルメタクリレート板の水分を除去しておくのが望ましい。【００７０】
なお、上記プラスチック板は、線熱膨張係数が５×１０−５ｃｍ／ｃｍ・℃以上１０×１０−５ｃｍ／ｃｍ・℃以下であるのが好ましい。より具体的には、プラスチック板がポリカーボネート板である場合には、該ポリカーボネート板の線熱膨張係数が５×１０−５ｃｍ／ｃｍ・℃以上８×１０−５ｃｍ／ｃｍ・℃以下であるのが好ましい。また、プラスチック板がポリメチルメタクリレート板である場合には、該ポリメチルメタクリレート板の線熱膨張係数が５×１０−５ｃｍ／ｃｍ・℃以上１０×１０−５ｃｍ／ｃｍ・℃以下であるのが好ましい。【００７１】
上記で説明した第一の製造方法により、反りが少なく優れた視認性を有し、接着性の良好な、一部がプラスチック板からなる透明な合わせガラスが得られる。そのような第一の製造方法により製造された合わせガラスもまた、本発明のひとつである。【００７２】
次に、本発明の合わせガラスの製造方法のうち、  プラスチック板と無機ガラス板とを、中間膜を介して、８０℃を超え１５０℃未満の温度で加熱圧着する工程と、加熱圧着により加熱されたプラスチック板と無機ガラス板とを、３０℃／分以上５００℃／分以下の平均冷却速度で６０℃まで冷却する工程とを備えた製造方法（以下で「第二の製造方法」ということがある）について詳細に説明する。【００７３】
第二の製造方法においては、プラスチック板と無機ガラス板とを、中間膜を介して、８０℃を超え１５０℃未満の温度で加熱圧着した後、処理時の最高到達温度から６０℃に至るまでの平均冷却速度が３０℃／分以上５００℃／分以下となるようにして冷却する。【００７４】
プラスチック板、中間膜、無機ガラス板を貼り合わせる方法としては、特に限定されるものではなく、真空バッグ法、加熱プレス法、押圧ロール法、オートクレーブ法などの合わせガラスを製造する際に用いられる従来公知の方法を使用することができる。【００７５】
第二の製造方法においては、合わせガラスの加熱圧着に必要な温度は８０℃を超え１５０℃未満である。８０℃以下の低温で加熱圧着した場合には、中間膜と無機ガラスとの接着力が劣ったものとなり、合わせガラスに剥がれが生じる。また、中間膜の自着によるブロッキングを防止するために表面に設けられたエンボスが十分に平滑化されずに残ってしまい、その結果得られる合わせガラスの透明性が劣ったものとなってしまう。１５０℃以上である場合には、得られる合わせガラスの反り量が大きくなってしまい、大きな透視ひずみが発生する。また、中間膜の流動性が大きくなりすぎて、中間膜の寸法安定性が悪化する。より好ましい温度範囲は９０℃以上１４０℃以下である。【００７６】
第二の製造方法においては、合わせガラスの加熱圧着後の６０℃に至るまでの平均冷却速度は、３０℃／分以上５００℃／分以下である。平均冷却速度が、３０℃／分未満であると、室温まで戻った合わせガラスの反りが大きくなり、得られる合わせガラスの透視ひずみが大きくなってしまう。平均冷却速度が５００℃／分を超える場合、中間膜と無機ガラスとの界面において剥離が生じることがある。また、本発明では、合わせガラスの加熱圧着後の平均冷却速度が５０℃まで３０℃／分以上５００℃／分以下であるのが好ましく、４０℃まで３０℃／分以上５００℃／分以下であるのがより好ましい。【００７７】
なお、中間膜がエチレン−酢酸ビニル共重合体樹脂膜である場合には、合わせガラスを冷却する過程においてエチレン部位の結晶化が起こり、エチレン−酢酸ビニル共重合体樹脂膜の透明性が低下し、ヘーズが上昇することがある。この現象を防止するためには、中間膜樹脂の補外結晶化終了温度（Ｔｅｃ）よりも１０℃高い温度から、中間膜樹脂の補外結晶化開始温度（Ｔｉｃ）よりも１０℃低い温度まで、５０℃／分以上５００℃／分以下の平均冷却温度、好ましくは１００℃／分以上５００℃／分以下の平均冷却速度で冷却することが好ましい。【００７８】
上記エチレン−酢酸ビニル共重合体樹脂膜の補外結晶化終了温度（Ｔｅｃ）および補外結晶化開始温度（Ｔｉｃ）とは、ＪＩＳ  Ｋ  ７１２１（１９８７）「プラスチックの転移温度測定方法」に準拠して、示差走査熱量測定（ＤＳＣ）装置を使用して、冷却速度５℃／分で冷却した際に発熱ピークとして観測されるエチレン部位の結晶化に基づく温度を意味する。【００７９】
上記平均冷却速度とは、ある時刻ｔ１から、時刻ｔ２までの間に、温度がＴ１からＴ２へと下がった場合に、下記式により算出するものとする。ただし、特定の温度で保持する場合を除く。【００８０】
平均冷却速度＝−（Ｔ２−Ｔ１）／（ｔ２−ｔ１）【００８１】
平均冷却速度を所望の範囲内とするための手段としては、特に限定されるものではなく、公知の温度調節のための手段を適宜採用すればよい。簡便な方法としては、例えば真空バッグ法で成形した場合、真空バッグを液体中に浸す方法や、真空バッグに冷却材を押し当てる方法が挙げられる。冷却機構付きの成形装置を用いてもよいことは勿論である。【００８２】
合わせガラスの構成としては、プラスチック板／中間膜層／無機ガラス板のような構成のみならず、無機ガラス板／中間膜層／プラスチック板／中間膜層／無機ガラス板というように無機ガラス板を両最外層に設けた構成とすることも可能である。無機ガラス板を最外層に設けることにより、耐摩耗性、耐擦性、耐薬品性、耐光性、耐湿性に優れたものとなる。【００８３】
プラスチック板／中間膜層／無機ガラス板のような構成とする場合には、プラスチック板と無機ガラス板のうちでどちらを屋内側に設け、どちらを屋外側に設けるかは限定されるものではなく、用途に応じて適宜選択されればよい。【００８４】
また、プラスチック板、中間膜層、無機ガラス板の他に、１層以上の層を追加で設けることも可能である。かかる層としては、例えば、無機ガラスと中間膜との接着力を強化するためのプライマー層、プラスチック板と中間膜との接着力を強化するためのプライマー層、紫外線吸収剤を含有する紫外線吸収層、合わせガラスが燃焼することを防止するための難燃層、各種模様が印刷された装飾層、赤外線（熱線）反射層、耐貫通性向上を目的としたポリエステルフィルム層などが挙げられる。これらの層を設ける場合には、所望の位置、すなわちプラスチック板上、中間膜層上または無機ガラス板上に常法に従い設けることができる。【００８５】
なお、無機ガラスと中間膜との接着力を強化するためのプライマー層の成分としては、公知の成分を適宜用いることができるが、中でもシランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシラン等を用いることができる。これらシランカップリング剤は、単独で用いられてもよいし、二種類以上が併用されてもよい。また有機溶剤により希釈されて用いられてもよい。【００８６】
第二の製造方法で用いられる中間膜としては、例えば、エチレン−酢酸ビニル共重合体樹脂膜、エチレン−アクリル共重合体樹脂膜、または硫黄元素を含んでいてもよいポリウレタン樹脂膜のような熱可塑性エラストマーとしての性質を有する熱可塑性エラストマー樹脂膜が挙げられる。【００８７】
第二の製造方法で用いられる中間膜の平均膜厚は、０．１ｍｍ以上５．０ｍｍ未満であることが好ましい。平均膜厚が０．１ｍｍ未満であると、８０℃を超える高温で加熱圧着処理を施した場合、得られる合わせガラスの反りが大きくなる傾向にあり、大きな透視ひずみが発生することがある。また、中間膜の自着によるブロッキングを防止するために表面に設けられたエンボスが十分に平滑化されずに残ってしまい、その結果得られる合わせガラスの透明性が劣ったものとなってしまう場合がある。中間膜の平均膜厚が５．０ｍｍ以上の場合には、得られる合わせガラスの透明性が低下する傾向にある。より好ましい範囲は２．０ｍｍ以上５．０ｍｍ未満である。【００８８】
上記エチレン−酢酸ビニル共重合体樹脂膜としては、非架橋型のエチレン−酢酸ビニル共重合体樹脂膜であってもよいし、また、高温架橋型のエチレン−酢酸ビニル共重合体樹脂膜であってもよい。また、エチレン−酢酸ビニル共重合体けん化物やエチレン−酢酸ビニルの加水分解物のようなエチレン−酢酸ビニルの変性体樹脂膜も用いることができる。【００８９】
上記エチレン−酢酸ビニル共重合体樹脂膜を構成するエチレン−酢酸ビニル共重合体は、ＪＩＳ  Ｋ  ６７３０「エチレン・酢酸ビニル樹脂試験方法」に準拠して測定される酢酸ビニル含量が２０〜４０重量％であるものが好ましい。酢酸ビニル含量が２０重量％未満であると、得られる中間膜が硬くなりすぎて、ガラスとの接着性や合わせガラスの耐貫通性が低下する傾向にある。また、酢酸ビニル含量が４０重量％を超えると、得られる中間膜の破断強度が不十分となる傾向にあり、合わせガラスの耐衝撃性が不足する場合がある。【００９０】
上記エチレン−酢酸ビニル共重合体樹脂膜には、本発明の効果を阻害しない範囲で接着力調整剤が含有されていてもよい。接着力調整剤としては、シランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシラン等を用いることができる。これらシランカップリング剤は、単独で用いられてもよいし、二種類以上が併用されてもよい。【００９１】
上記接着力調整剤として用いられるシランカップリング剤の添加量は、エチレン−酢酸ビニル共重合体樹脂膜１００重量部に対し、０．０１〜４重量部であることが好ましい。シランカップリング剤の添加量が０．０１重量部未満であると、十分な効果が得られないことがある。また、シランカップリング剤の添加量が４重量部を超えると、中間膜の強度が低下する傾向にある。【００９２】
上記エチレン−酢酸ビニル共重合体樹脂膜には、本発明の効果を阻害しない範囲で粘着性付与剤が含有されていてもよい。粘着性付与剤としては、特に限定されるものではないが、例えば、ウッドロジン、ガムロジン、トール油ロジン、水添ロジン、不均化ロジン、不均化水添ロジン、エステル化ロジン、金属塩化ロジン、重合ロジン、脂肪族石油樹脂、芳香族石油樹脂、脂環式石油樹脂、共重合系石油樹脂、水素化石油樹脂、純モノマー系石油樹脂が好適に用いられる。これら粘着性付与剤は、単独で用いられてもよいし、二種類以上が併用されてもよい。【００９３】
上記粘着性付与剤の添加量は、エチレン−酢酸ビニル共重合体樹脂膜１００重量部に対し、１〜４０重量部であることが好ましい。粘着性付剤の添加量が１重量部未満であると、十分な効果が得られないことがある。また、粘着性付剤の添加量が４０重量部を超えると、中間膜の透明性が低下する傾向にある。【００９４】
上記エチレン−酢酸ビニル共重合体樹脂膜には、中間膜の透明性を高める目的で、結晶核剤が含有されていてもよい。結晶核剤としては、特に限定されるものではないが、例えば、ジベンジリデンソルビトール、ジベンジリデンキシリトール、ジベンジリデンズルシトール、ジベンジリデンマンニトール、カリックスアレーンが好適に用いられる。これら結晶核剤は、単独で用いられてもよいし、二種類以上が併用されてもよい。【００９５】
上記結晶核剤の添加量は、エチレン−酢酸ビニル共重合体樹脂膜１００重量部に対し、０．０１〜４重量部であることが好ましい。結晶核剤の添加量が０．０１重量部未満であると、十分な効果が得られないことがある。また、結晶核剤の添加量が４重量部を超えると、中間膜内で結晶核剤が析出することがある。【００９６】
上記エチレン−酢酸ビニル共重合体樹脂膜の製造方法としては、従来公知の方法を用いることができ、例えば、エチレン−酢酸ビニル共重合体に対して、上述のような各種添加剤を所定量配合し、これを均一に混練りした後に、カレンダーロール法、押出シートキャスティング法、インフレーションチューブ法等により樹脂膜を形成することができる。【００９７】
エチレン−酢酸ビニル共重合体樹脂膜においては、無機ガラス板との接着力を高める目的で、コロナ処理やプラズマ処理等により極性基が表面に導入されていてもよい。【００９８】
上記エチレン−アクリル共重合体樹脂膜としては、エチレン−メチルアクリレート共重合物樹脂膜、エチレン−エチルアクリレート共重合体樹脂膜、エチレン−ブチルアクリレート共重合体樹脂膜等を用いることができる。なお、前記エチレン−アクリル共重合体樹脂膜には、前記エチレン−酢酸ビニル共重合体樹脂膜と同様、公知の各種添加剤が含有されていてもよい。【００９９】
上記硫黄元素を含んでいてもよい熱可塑性ポリウレタン樹脂膜としては、熱可塑性ポリウレタン樹脂膜または硫黄元素を含む熱可塑性ポリウレタン樹脂膜が挙げられる。前記硫黄元素を含む熱可塑性ポリウレタン樹脂膜としては、例えば、ポリイソシアネートと、ポリチオールや含硫ポリオールとを重合させて得られる硫黄含有ポリウレタン樹脂膜などが挙げられる。なお、前記硫黄元素を含んでいてもよい熱可塑性ポリウレタン樹脂膜には、前記エチレン−酢酸ビニル共重合体樹脂膜と同様、公知の各種添加剤が含有されていてもよい。【０１００】
第二の製造方法で用いられる中間膜には、本発明の効果を阻害しない範囲でさらに、熱安定剤、酸化防止剤、紫外線吸収剤、顔料、染料、赤外線（熱線）吸収剤、耐湿性向上剤、ブロッキング防止剤、難燃剤、耐電防止剤が含有されていてもよい。【０１０１】
第二の製造方法に用いられる無機ガラス板としては、特に限定されるものではなく、例えば、通常の合わせガラスに用いられるフロート板ガラス、強化ガラス、倍強化ガラス、磨き板ガラス、型板ガラス、網入り板ガラス、線入り板ガラス、着色された板ガラス、紫外線吸収板ガラス、赤外線（熱線）反射板ガラス、赤外線（熱線）吸収板ガラス等が挙げられる。また、無機ガラス板の厚みおよび形状は、用途によって適宜選択されればよく、特に限定されるものではない。【０１０２】
第二の製造方法に用いられるプラスチック板としては、ポリカーボネート板、ポリメチルメタクリレート板、アクリロニトリルスチレン共重合体板、アクリロニトリルブタジエンスチレン共重合体板、ポリエステル板、フッ素系樹脂板、ポリ塩化ビニル板、塩素化ポリ塩化ビニル板、ポリプロピレン板、ポリスチレン板、ポリサルホン板、エポキシ樹脂板、フェノール樹脂板、不飽和ポリエステル樹脂板、ポリイミド樹脂板等が挙げられる。【０１０３】
上記プラスチック板の内で、ポリカーボネート板は、透明性、耐衝撃性、耐燃焼性に優れるため好適に用いられる。
ポリカーボネート板の表面には、耐摩耗性、耐擦傷性、耐薬品性、耐光性などを高める目的で、シリコーン系ハードコートなどの表面保護層が設けられていてもよい。また、ポリカーボネート板の厚みおよび形状は、用途によって適宜選択されればよく、特に限定されるものではない。【０１０４】
また、上記ポリカーボネート板は、吸湿性があり、加熱時に吸着水が気泡となって合わせガラスの透明性や外観を損なうことがあるので、ポリカーボネート板を中間膜に接着させる前に、８０℃〜１２５℃で１〜１０時間程度乾燥処理することでポリカーボネート板の水分を除去しておくのが望ましい。【０１０５】
また、プラスチック板としては、透明性が高く、耐候性、力学的性質に優れるポリメチルメタクリレート板を好適に用いることができる。【０１０６】
ポリメチルメタクリレート板の表面には、耐摩耗性、耐擦傷性、耐薬品性、耐光性などを高める目的で、表面保護層が設けられていてもよい。また、ポリメチルメタクリレート板の厚みおよび形状は、用途によって適宜選択されればよく、特に限定されるものではない。【０１０７】
また、上記ポリメチルメタクリレート板は、吸湿性があり、加熱時に吸着水が気泡となって合わせガラスの透明性や外観を損なうことがあるので、ポリメチルメタクリレート板を中間膜に接着させる前に、８０℃〜１２５℃で１〜１０時間程度乾燥処理することでポリメチルメタクリレート板の水分を除去しておくのが望ましい。【０１０８】
上記で説明した第二の製造方法により、反りが少なく優れた視認性を有し、接着性の良好な、一部がプラスチック板からなる透明な合わせガラスが得られる。そのような第二の製造方法により製造された合わせガラスもまた、本発明のひとつである。【０１０９】
次に、本発明のうち、プラスチック板と無機ガラス板とが中間膜を介して加熱圧着により貼り合わされてなる合わせガラスであって、前記中間膜の平均膜厚が２．０ｍｍを超え５．０ｍｍ未満であり、かつ前記加熱圧着温度が８０℃を超え１５０℃未満の温度である合わせガラス（以下で「第三の合わせガラス」ということがある）について詳細に説明する。【０１１０】
本発明の第三の合わせガラスは、プラスチック板と、無機ガラス板とを、平均膜厚が２．０ｍｍを超え５．０ｍｍ未満の中間膜を介して積層し、ついで８０℃を超え１５０℃未満の温度で加熱圧着することによって得られる。【０１１１】
第三の合わせガラスの構成としては、プラスチック板／中間膜層／無機ガラス板のような構成のみならず、無機ガラス板／中間膜層／プラスチック板／中間膜層／無機ガラス板というように無機ガラス板を最外層に設けた構成とすることも可能である。無機ガラス板を最外層に設けることにより、耐摩耗性、耐擦性、耐薬品性、耐光性、耐湿性に優れたものとなる。【０１１２】
プラスチック板／中間膜層／無機ガラス板のような構成とする場合には、プラスチック板と無機ガラス板の内でどちらを屋内側に設けて、またどちらを屋外側に設けるかは限定されるものではなく、用途に応じて適宜選択されればよい。【０１１３】
また、プラスチック板、中間膜層、無機ガラス板の他に、１層以上の層を追加で設けることも可能である。かかる層としては例えば、無機ガラス板と中間膜との接着力を強化するためのプライマー層、プラスチック板と中間膜との接着力を強化するためのプライマー層、紫外線吸収剤を含有する紫外線吸収層、合わせガラスが燃焼することを防止するための難燃層、各種模様が印刷された装飾層、赤外線（熱線）反射層、耐貫通性向上を目的としたポリエステルフィルム層などが挙げられる。これらの層を設ける場合には、所望の位置、すなわちプラスチック板上、中間膜層上または無機ガラス板上に常法に従い設けることができる。【０１１４】
なお、無機ガラスと中間膜との接着力を強化するためのプライマー層の成分としては、公知の成分が適宜用いられるが、中でもシランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシラン等を用いることができる。これらシランカップリング剤は、単独で用いられてもよいし、二種類以上が併用されてもよい。また有機溶剤により希釈されて用いられてもよい。【０１１５】
第三の合わせガラスに用いられる中間膜としては、例えば、エチレン−酢酸ビニル共重合体樹脂膜、エチレン−アクリル共重合体樹脂膜、硫黄元素を含んでいてもよいポリウレタン樹脂膜のような熱可塑性エラストマーとしての性質を有する熱可塑性エラストマー樹脂膜が挙げられる。【０１１６】
第三の合わせガラスに用いられる中間膜の膜厚計により測定した平均膜厚は、２．０ｍｍを超え５．０ｍｍ未満である。平均膜厚が２．０ｍｍ以下では、８０℃を超える高温で加熱圧着処理を施した場合、得られる合わせガラスの反りが大きくなる傾向にあり、大きな透視歪みが発生することがある。また、中間膜の自着によるブロッキングを防止するために表面に設けられたエンボスが十分に平滑化されずに残ってしまい、その結果得られる合わせガラスの透明性が劣ったものとなってしまう場合がある。中間膜の平均膜厚が５．０ｍｍ以上の場合には、得られる合わせガラスの透明性が低下する傾向にある。【０１１７】
上記エチレン−酢酸ビニル共重合体樹脂膜としては、非架橋型のエチレン−酢酸ビニル共重合体樹脂膜であってもよいし、また、高温架橋型のエチレン−酢酸ビニル共重合体樹脂膜であってもよい。また、エチレン−酢酸ビニル共重合体けん化物やエチレン−酢酸ビニルの加水分解物のようなエチレン−酢酸ビニルの変性体樹脂膜もエチレン−酢酸ビニル共重合体樹脂膜として用いることができる。【０１１８】
前記エチレン−酢酸ビニル共重合体樹脂膜を構成するエチレン−酢酸ビニル共重合体は、ＪＩＳ  Ｋ  ６７３０「エチレン・酢酸ビニル樹脂試験方法」に準拠して測定される酢酸ビニル含量が２０〜４０重量％であるものが好ましい。酢酸ビニル含量が２０重量％未満であると、得られる中間膜が硬くなりすぎて、ガラスとの接着性や合わせガラスの耐貫通性が低下する傾向にある。また、酢酸ビニル含量が４０重量％を超えると、得られる中間膜の破断強度が不十分となる傾向にあり、合わせガラスの耐衝撃性が不足する場合がある。【０１１９】
前記エチレン−酢酸ビニル共重合体樹脂膜には、本発明の効果を阻害しない範囲で接着力調整剤が含有されていてもよい。接着力調整剤としては、シランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシラン等を用いることができる。これらシランカップリング剤は、単独で用いられてもよいし、二種類以上が併用されてもよい。【０１２０】
上記接着力調整剤として用いられるシランカップリング剤の添加量は、エチレン−酢酸ビニル共重合体樹脂膜１００重量部に対し、０．０１〜４重量部であることが好ましい。シランカップリグ剤の添加量が０．０１重量部未満であると、十分な効果が得られないことがある。また、シランカップリグ剤の添加量が４重量部を超えると、中間膜の強度が低下する傾向にある。【０１２１】
上記エチレン−酢酸ビニル共重合体樹脂膜には、本発明の効果を阻害しない範囲で粘着性付与剤が含有されていてもよい。粘着性付与剤としては、特に限定されるものではないが、例えば、ウッドロジン、ガムロジン、トール油ロジン、水添ロジン、不均化ロジン、不均化水添ロジン、エステル化ロジン、金属塩化ロジン、重合ロジン、脂肪族石油樹脂、芳香族石油樹脂、脂環式石油樹脂、共重合系石油樹脂、水素化石油樹脂、純モノマー系石油樹脂が好適に用いられる。これら粘着性付与剤は、単独で用いられてもよいし、二種類以上が併用されてもよい。【０１２２】
上記粘着性付与剤の添加量は、エチレン−酢酸ビニル共重合体樹脂膜１００重量部に対し、１〜４０重量部であることが好ましい。粘着性付与剤の添加量が１重量部未満であると、十分な効果が得られないことがある。また、粘着性付与剤の添加量が４０重量部を超えると、中間膜の透明性が低下する傾向にある。【０１２３】
上記エチレン−酢酸ビニル共重合体樹脂膜には、中間膜の透明性を高める目的で、結晶核剤が含有されていてもよい。結晶核剤としては、特に限定されるものではないが、例えば、ジベンジリデンソルビトール、ジベンジリデンキシリトール、ジベンジリデンズルシトール、ジベンジリデンマンニトール、カリックスアレーンが好適に用いられる。これら結晶核剤は、単独で用いられてもよいし、二種類以上が併用されてもよい。【０１２４】
上記結晶核剤の添加量は、エチレン−酢酸ビニル共重合体樹脂膜１００重量部に対し、０．０１〜４重量部であることが好ましい。結晶核剤の添加量が０．０１重量部未満であると、十分な効果が得られないことがある。また、結晶核剤の添加量が４重量部を超えると、中間膜内で結晶核剤が析出することがある。【０１２５】
上記エチレン−酢酸ビニル共重合体樹脂膜には、本発明の効果を阻害しない範囲でさらに、熱安定剤、酸化防止剤、紫外線吸収剤、顔料、染料、赤外線（熱線）吸収剤、耐湿性向上剤、ブロッキング防止剤、難燃剤、耐電防止剤などが含有されていてもよい。【０１２６】
上記エチレン−酢酸ビニル共重合体樹脂膜の製造方法としては、従来公知の方法を用いることができ、例えば、エチレン−酢酸ビニル共重合体に対して、上述のような各種添加剤を所定量配合し、これを均一に混練りした後に、カレンダーロール法、押出シートキャスティング法、インフレーションチューブ法等により樹脂膜を形成することができる。【０１２７】
エチレン−酢酸ビニル共重合体樹脂膜においては、無機ガラス板との接着力を高める目的にて、コロナ処理やプラズマ処理等により極性基が表面に導入されていてもよい。【０１２８】
上記エチレン−アクリル共重合体樹脂膜としては、エチレン−メチルアクリレート共重合物樹脂膜、エチレン−エチルアクリレート共重合体樹脂膜、エチレン−ブチルアクリレート共重合体樹脂膜等を用いることができる。なお、前記エチレン−アクリル共重合体樹脂膜には、前記エチレン−酢酸ビニル共重合体樹脂と同様、公知の各種添加剤が含有されていてもよい。【０１２９】
上記硫黄元素を含有していてもよいポリウレタン樹脂膜としては、ポリウレタン樹脂膜、硫黄元素を含有しているポリウレタン樹脂膜が挙げられ、前記硫黄元素を含有しているポリウレタン樹脂膜としては、公知のものであってよく、例えば、ポリイソシアネートとポリチオールおよび／または含硫ポリオールとを重合させて得られる硫黄含有ポリウレタン樹脂膜などが挙げられる。なお、前記硫黄元素を含有していてもよいポリウレタン樹脂膜には、前記エチレン−酢酸ビニル共重合体樹脂と同様、公知の各種添加剤が含有されていてもよい。【０１３０】
第三の合わせガラスにおける無機ガラス板としては、特に限定されるものではなく、例えば、通常の合わせガラスに用いられるフロート板ガラス、強化ガラス、倍強化ガラス、磨き板ガラス、型板ガラス、網入り板ガラス、線入り板ガラス、着色された板ガラス、紫外線吸収板ガラス、赤外線（熱線）反射板ガラス、赤外線（熱線）吸収板ガラス等が挙げられる。また、無機ガラス板の厚みおよび形状は、用途によって適宜選択されればよく、特に限定されるものではない。【０１３１】
第三の合わせガラスにおけるプラスチック板としては、ポリカーボネート板、ポリメチルメタクリレート板、アクリロニトリルスチレン共重合体板、アクリロニトリルブタジエンスチレン共重合体板、ポリエステル板、フッ素系樹脂板、ポリ塩化ビニル板、塩素化ポリ塩化ビニル板、ポリプロピレン板、ポリスチレン板、ポリサルホン板、エポキシ樹脂板、フェノール樹脂板、不飽和ポリエステル樹脂板、ポリイミド樹脂板等が挙げられる。【０１３２】
上記プラスチック板の内で、ポリカーボネート板は、透明性、耐衝撃性、耐燃焼性に優れるため好適に用いられる。
ポリカーボネート板の表面には、耐摩耗性、耐擦傷性、耐薬品性、耐光性などを高める目的で、シリコーン系ハードコートなどの表面保護層が設けられていてもよい。また、ポリカーボネート板の厚みおよび形状は、用途によって適宜選択されればよく、特に限定されるものではない。【０１３３】
また、上記ポリカーボネート板は、吸湿性があり、加熱時に吸着水が気泡となって合わせガラスの透明性や外観を損なうことがあるので、ポリカーボネート板を使用前に８０℃〜１２５℃で１〜１０時間程度乾燥処理することで、水分を除去しておくのが望ましい。【０１３４】
また、プラスチック板としては、透明性が高く、耐候性、力学的性質に優れるポリメチルメタクリレート板を好適に用いることができる。【０１３５】
上記ポリメチルメタクリレート板の表面には、耐摩耗性、耐擦傷性、耐薬品性、耐光性などを高める目的で、表面保護層が設けられていてもよい。また、ポリメチルメタクリレート板の厚みおよび形状は、用途によって適宜選択されればよく、特に限定されるものではない。【０１３６】
また、上記ポリメチルメタクリレート板は、吸湿性があり、加熱時に吸着水が気泡となって合わせガラスの透明性や外観を損なうことがあるので、ポリメチルメタクリレート板を使用前に８０℃〜１２５℃で１〜１０時間程度乾燥処理することで、水分を除去しておくのが望ましい。【０１３７】
上記第三の合わせガラスを製造するにあたり、プラスチック板と、無機ガラス板とを、中間膜を介して加熱圧着することにより貼り合わせる方法としては、特に限定されるものではなく、真空バッグ法、加熱プレス法、押圧ロール法、オートクレーブ法などの合わせガラスを製造する際に用いられる従来公知の方法を使用することができる。【０１３８】
第三の合わせガラスを得るための、プラスチック板と、無機ガラス板とを、中間膜を介して加熱圧着する際の加熱圧着温度は、８０℃を超え、１５０℃未満である。加熱圧着温度が８０℃以下である場合には、中間膜とプラスチック板との界面接着力、あるいは中間膜と無機ガラス板との界面接着力が不十分なものとなり合わせガラスに剥がれが生じることがある。また、中間膜表面にエンボスが設けられている場合には、エンボス痕跡が残ってしまうことがある。加熱圧着温度が１５０℃以上である場合には、合わせガラスの反り量が大きくなり、透視歪みが大きくなってしまう。より好ましい範囲は９０℃以上１４０℃以下、とりわけ好ましい範囲は１００℃以上１２０℃以下である。【０１３９】
上記で説明した第三の合わせガラスは、反りが少なく優れた視認性を有し、接着性の良好な、一部がプラスチック板からなる透明な合わせガラスである。
【実施例】
【０１４０】
以下に実施例を示して、本発明をより具体的に説明する。
まず、第一の製造方法およびそれにより製造される合わせガラスの実施例としての実施例１〜１６、ならびにそれらの比較例としての比較例１〜３４を示す。なお、それらの実施例においては、下記のいずれかの方法により第一の中間膜をプラスチック板の一方の面に接着し、下記のいずれかの方法により第二の中間膜を無機ガラス板の一方の面に接着した。ただし、実施例１１および１２においては一部異なる方法を用いた。【０１４１】
（第一の中間膜をプラスチック板の一方の面に接着する方法１）
ポリカーボネート板（３００ｍｍ×３００ｍｍ×２ｍｍ、日本テストパネル社製）、エチレン−酢酸ビニル共重合体樹脂膜（３００ｍｍ×３００ｍｍ、平均厚み０．３７ｍｍ、積水化学工業社製）、離型ＰＥＴ（３０ｍｍ×３０ｍｍ×０．０２ｍｍ）をこの順に積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、エチレン−酢酸ビニル共重合体樹脂膜が一方の面に接着されたポリカーボネート板を得た。得られたエチレン−酢酸ビニル共重合体樹脂膜が一方の面に接着されたポリカーボネート板を「構成体ＰＣ−ＥＶＡ」とした。【０１４２】
（第一の中間膜をプラスチック板の一方の面に接着する方法２）
ポリメチルメタクリレート板（３００ｍｍ×３００ｍｍ×２ｍｍ、日本テストパネル社製）、エチレン−酢酸ビニル共重合体樹脂膜、離型ＰＥＴ（３０ｍｍ×３０ｍｍ×０．０２ｍｍ）をこの順に積層し、耐熱性のテープによりずれることがないように固定した。尚、エチレン−酢酸ビニル共重合体樹脂膜は、構成体ＰＣ−ＥＶＡを作製する際に使用したものと同じである。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、エチレン−酢酸ビニル共重合体樹脂膜が一方の面に接着されたポリメチルメタクリレート板を得た。得られたエチレン−酢酸ビニル共重合体樹脂膜が一方の面に接着されたポリカーボネート板を「構成体ＰＭＭＡ−ＥＶＡ」とした。【０１４３】
（第一の中間膜をプラスチック板の一方の面に接着する方法３）
ポリカーボネート板（３００ｍｍ×３００ｍｍ×２ｍｍ、日本テストパネル社製）、ポリウレタン樹脂膜（３００ｍｍ×３００ｍｍ、平均厚み０．６１ｍｍ、Ｍｏｒｔｏｎ社製）、離型ＰＥＴ（３０ｍｍ×３０ｍｍ×０．０２ｍｍ）をこの順に積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、ポリウレタン樹脂膜が一方の面に接着されたポリカーボネート板を得た。得られたポリウレタン樹脂膜が一方の面に接着されたポリカーボネート板を「構成体ＰＣ−ＰＵ」とした。【０１４４】
（第一の中間膜をプラスチック板の一方の面に接着する方法４）
ポリカーボネート板（３００ｍｍ×３００ｍｍ×２ｍｍ、日本テストパネル社製）、ポリビニルブチラール樹脂膜（３００ｍｍ×３００ｍｍ、平均厚み０．７６ｍｍ、積水化学工業社製）、離型ＰＥＴ（３００ｍｍ×３００ｍｍ×０．０２ｍｍ）をこの順に積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、ポリビニルブチラール樹脂膜が一方の面に接着されたポリカーボネート板を得た。得られたポリビニルブチラール樹脂膜が一方の面に接着されたポリカーボネート板を「構成体ＰＣ−ＰＶＢ」とした。【０１４５】
（第一の中間膜をプラスチック板の一方の面に接着する方法５）
ポリメチルメタクリレート板（３００ｍｍ×３００ｍｍ×２ｍｍ、日本テストパネル社製）、ポリビニルブチラール樹脂膜、離型ＰＥＴ（３００ｍｍ×３００ｍｍ×０．０２ｍｍ）をこの順に積層し、耐熱性のテープによりずれることがないように固定した。尚、ポリビニルブチラール樹脂膜は、構成体ＰＣ−ＰＶＢを作製する際に使用したものと同様である。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、ポリビニルブチラール樹脂膜が一方の面に接着されたポリメチルメタクリレート板を得た。得られたポリビニルブチラール樹脂膜が一方の面に接着されたポリカーボネート板を「構成体ＰＭＭＡ−ＰＶＢ」とした。【０１４６】
（第二の中間膜を無機ガラス板の一方の面に接着する方法１）
無機ガラス板（３００ｍｍ×３００ｍｍ×２．５ｍｍ、日本テストパネル社製）、エチレン−酢酸ビニル共重合体樹脂膜、離型ＰＥＴ（３００ｍｍ×３００ｍｍ×０．０２ｍｍ）をこの順に積層し、耐熱性のテープによりずれることがないように固定した。尚、エチレン−酢酸ビニル共重合体樹脂膜は、構成体ＰＣ−ＥＶＡを作製する際に使用したものと同じである。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、エチレン−酢酸ビニル共重合体樹脂膜が一方の面に接着された無機ガラス板を得た。得られたエチレン−酢酸ビニル共重合体樹脂膜が一方の面に接着された無機ガラス板を「構成体Ｇ−ＥＶＡ」とした。【０１４７】
（第二の中間膜を無機ガラス板の一方の面に接着する方法２）
無機ガラス板（３００ｍｍ×３００ｍｍ×２．５ｍｍ、日本テストパネル社製）、ポリウレタン樹脂膜、離型ＰＥＴ（３００ｍｍ×３００ｍｍ×０．０２ｍｍ）をこの順に積層し、耐熱性のテープによりずれることがないように固定した。尚、ポリウレタン樹脂膜は、構成体ＰＣ−ＰＵを作製する際に使用したものと同じである。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、ポリウレタン樹脂膜が一方の面に接着された無機ガラス板を得た。得られたポリウレタン樹脂膜が一方の面に接着された無機ガラス板を「構成体Ｇ−ＰＵ」とした。【０１４８】
（第二の中間膜を無機ガラス板の一方の面に接着する方法３）
無機ガラス板（３００ｍｍ×３００ｍｍ×２．５ｍｍ、日本テストパネル社製）、ポリビニルブチラール樹脂膜、離型ＰＥＴ（３００ｍｍ×３００ｍｍ×０．０２ｍｍ）をこの順に積層し、耐熱性のテープによりずれることがないように固定した。尚、ポリビニルブチラール樹脂膜は、構成体ＰＣ−ＰＶＢを作製する際に使用したものと同じである。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型ＰＥＴを取り除くことによって、ポリビニルブチラール樹脂膜が一方の面に接着された無機ガラス板を得た。得られたポリビニルブチラール樹脂膜が一方の面に接着された無機ガラス板を「構成体Ｇ−ＰＶＢ」とした。【０１４９】
（実施例１）
構成体ＰＣ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを３０℃まで加熱し、温度が３０℃まで到達後に１０分間保持した。その後、自然冷却により真空バッグの温度が２５℃まで下がったことを確認し、圧力を常圧まで解放することにより、ポリカーボネート板と無機ガラス板とがエチレン−酢酸ビニル共重合体樹脂膜を介して貼りあわされた合わせガラスを得た。
なお、第一の中間膜および第二の中間膜の各十点平均表面粗さは、表１に示したとおりである。【０１５０】
（実施例２）
構成体ＰＣ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリカーボネート板と無機ガラス板とがエチレン−酢酸ビニル共重合体樹脂膜を介して貼り合わされた合わせガラスを得た。【０１５１】
（実施例３）
構成体ＰＣ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、得られた積層体を、板状の重り（３３０ｍｍ×３３０ｍｍ×２．５ｍｍ、２ｋｇ）を用いて上下両側より挟み込み、油圧プレス機を用いて３０℃の温度にて１５ｋｇｆ／ｃｍ２の圧力を５分間加えることで、ポリカーボネート板と無機ガラス板とがエチレン−酢酸ビニル共重合体樹脂膜を介して貼り合わされた合わせガラスを得た。【０１５２】
（実施例４）
構成体ＰＣ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、得られた積層体を、板状の重り（３３０ｍｍ×３３０ｍｍ×２．５ｍｍ、２ｋｇ）を用いて上下両側より挟み込み、油圧プレス機を用いて４０℃の温度にて１５ｋｇｆ／ｃｍ２の圧力を５分間加えることで、ポリカーボネート板と無機ガラス板とがエチレン−酢酸ビニル共重合体樹脂膜を介して貼り合わされた合わせガラスを得た。【０１５３】
（比較例１）
ポリカーボネート板、エチレン−酢酸ビニル共重合体樹脂膜を連続２層、無機ガラス板をこの順に積層し、耐熱性のテープによりずれることがないように固定した。尚、ポリカーボネート板、エチレン−酢酸ビニル共重合体樹脂膜、無機ガラス板は、実施例１で使用したものと同じである。
続いて、真空合わせ装置（ハイテックエンジニアリング社製）のゴムバッグ内に、得られた積層体をポリカーボネート板が無機ガラス板よりも下になるように設置し、常温で７０ｃｍＨｇの真空度にて１０分間ゴムバック内の排気を行った。次に、脱気状態を維持したまま真空バッグを３０℃まで加熱し、温度が３０℃まで到達後に１０分間保持した。その後、自然冷却により真空バッグの温度が２５℃まで下がったことを確認し、圧力を常圧まで解放することにより、ポリカーボネート板と無機ガラス板とがエチレン−酢酸ビニル共重合体樹脂膜を介して貼り合わされた合わせガラスを得た。【０１５４】
（比較例２）
真空バッグを４０℃まで加熱し、温度が４０℃まで到達後に１０分間保持したことを除いては比較例１と同じにして合わせガラスを得た。【０１５５】
（比較例３）
真空バッグを１００℃まで加熱し、温度が１００℃まで到達後に１０分間保持したことを除いては比較例１と同じにして合わせガラスを得た。【０１５６】
（比較例４）
平均厚みが０．３７ｍｍのエチレン−酢酸ビニル共重合体樹脂膜を連続２層使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例１と同じにして合わせガラスを得た。【０１５７】
（比較例５）
真空バッグを４０℃まで加熱し、温度が４０℃まで到達後に１０分間保持したことを除いては比較例４と同じにして合わせガラスを得た。【０１５８】
（比較例６）
真空バッグを１００℃まで加熱し、温度が１００℃まで到達後に１０分間保持したことを除いては比較例４と同じにして合わせガラスを得た。【０１５９】
（比較例７）
ポリカーボネート板、エチレン−酢酸ビニル共重合体樹脂膜を連続２層、無機ガラス板をこの順に積層し、耐熱性のテープによりずれることがないように固定した。尚、ポリカーボネート板、エチレン−酢酸ビニル共重合体樹脂膜、無機ガラス板は、比較例１で使用したものと同じである。
続いて、得られた積層体を、板状の重り（３３０ｍｍ×３３０ｍｍ×２．５ｍｍ、２ｋｇ）を用いて上下両側より挟み込み、油圧プレス機を用いて３０℃の温度にて１５ｋｇｆ／ｃｍ２の圧力を５分間加えることで、ポリカーボネート板と無機ガラス板とがエチレン−酢酸ビニル共重合体樹脂膜を介して貼り合わされた合わせガラスを得た。【０１６０】
（比較例８）
油圧プレス機による加熱温度を４０℃としたことを除いては比較例７と同じにして合わせガラスを得た。【０１６１】
（比較例９）
油圧プレス機による加熱温度を１００℃としたことを除いては比較例７と同じにして合わせガラスを得た。【０１６２】
（比較例１０）
平均厚みが０．３７ｍｍのエチレン−酢酸ビニル共重合体樹脂膜を連続２層使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例７と同じにして合わせガラスを得た。【０１６３】
（比較例１１）
平均厚みが０．３７ｍｍのエチレン−酢酸ビニル共重合体樹脂膜を２枚使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例８と同じにして合わせガラスを得た。【０１６４】
（比較例１２）
平均厚みが０．３７ｍｍのエチレン−酢酸ビニル共重合体樹脂膜を２枚使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例９と同じにして合わせガラスを得た。【０１６５】
（実施例５）
構成体ＰＭＭＡ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを３０℃まで加熱し、温度が３０℃まで到達後に１０分間保持した。その後、自然冷却により真空バッグの温度が２５℃まで下がったことを確認し、圧力を常圧まで解放することにより、ポリメチルメタクリレート板と無機ガラス板とがエチレン−酢酸ビニル共重合体樹脂膜を介して貼りあわされた合わせガラスを得た。【０１６６】
（実施例６）
構成体ＰＭＭＡ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、得られた積層体を、板状の重り（３３０ｍｍ×３３０ｍｍ×２．５ｍｍ、２Ｋｇ）を用いて両側より挟み込み、油圧プレス機を用いて３０℃の温度にて１５ｋｇｆ／ｃｍ２の圧力を１分間加えることで、ポリメチルメタクリレート板と無機ガラス板とがエチレン−酢酸ビニル共重合体樹脂膜を介して貼り合わされた合わせガラスを得た。【０１６７】
（実施例７）
構成体ＰＭＭＡ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリメチルメタクリレート板と無機ガラス板とがエチレン−酢酸ビニル共重合体樹脂膜を介して貼り合わされた合わせガラスを得た。【０１６８】
（実施例８）
構成体ＰＭＭＡ−ＥＶＡと、構成体Ｇ−ＥＶＡとを、両構成体のエチレン−酢酸ビニル共重合体樹脂膜の面同士を合わせるようにして積層し、耐熱性のテープによりずれることがないように固定した。
続いて、得られた積層体を、板状の重り（３３０ｍｍ×３３０ｍｍ×２．５ｍｍ、２ｋｇ）を用いて上下両側より挟み込み、油圧プレス機を用いて４０℃の温度にて１５ｋｇｆ／ｃｍ２の圧力を１分間加えることで、ポリメチルメタクリレート板と無機ガラス板とがエチレン−酢酸ビニル共重合体樹脂膜を介して貼り合わされた合わせガラスを得た。【０１６９】
（比較例１３）
ポリメチルメタクリレート板、エチレン−酢酸ビニル共重合体樹脂膜を連続２層、無機ガラス板をこの順に積層し、耐熱性のテープによりずれることがないように固定した。尚、ポリメチルメタクリレート板、エチレン−酢酸ビニル共重合体樹脂膜、無機ガラス板は、実施例５で使用したものと同じである。
続いて、真空合わせ装置（ハイテックエンジニアリング社製）のゴムバッグ内に、得られた積層体をポリカーボネート板が無機ガラス板よりも下になるように設置し、常温で７０ｃｍＨｇの真空度にて１０分間ゴムバック内の排気を行った。次に、脱気状態を維持したまま真空バッグを３０℃まで加熱し、温度が３０℃まで到達後に１０分間保持した。その後、自然冷却により真空バッグの温度が２５℃まで下がったことを確認し、圧力を常圧まで解放することにより、ポリメチルメタクリレート板と無機ガラス板とがエチレン−酢酸ビニル共重合体を介して貼りあわされた合わせガラスを得た。【０１７０】
（比較例１４）
真空バッグを４０℃まで加熱し、温度が４０℃まで到達後に１０分間保持したことを除いては比較例１３と同じにして合わせガラスを得た。【０１７１】
（比較例１５）
真空バッグを１００℃まで加熱し、温度が１００℃まで到達後に１０分間保持したことを除いては比較例１３と同じにして合わせガラスを得た。【０１７２】
（比較例１６）
平均厚みが０．３７ｍｍのエチレン−酢酸ビニル共重合体樹脂膜を２枚使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例１３と同じにして合わせガラスを得た。【０１７３】
（比較例１７）
平均厚みが０．３７ｍｍのエチレン−酢酸ビニル共重合体樹脂膜を２枚使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例１４と同じにして合わせガラスを得た。【０１７４】
（比較例１８）
平均厚みが０．３７ｍｍのエチレン−酢酸ビニル共重合体樹脂膜を２枚使用する代わりに、エチレン−酢酸ビニル共重合体樹脂膜（３００ｍｍ×３００ｍｍ、平均厚み０．７７ｍｍ、積水化学工業社製）を一枚使用したことを除いては比較例１５と同じにして合わせガラスを得た。【０１７５】
（実施例９）
構成体ＰＣ−ＰＵと、構成体Ｇ−ＰＵとを、両構成体のポリウレタン樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを６０℃まで加熱し、温度が６０℃まで到達後に１０分間保持した。その後、自然冷却により真空バッグの温度が２５℃まで下がったことを確認し、圧力を常圧まで解放することにより、ポリカーボネート板と無機ガラス板とがポリウレタン樹脂膜を介して貼り合わされた合わせガラスを得た。【０１７６】
（実施例１０）
構成体ＰＣ−ＰＵと、構成体Ｇ−ＰＵとを、両構成体のポリウレタン樹脂膜の面同士を合わせるようにして積層し、耐熱性のテープによりずれることがないように固定した。
続いて、得られた積層体を、板状の重り（３３０ｍｍ×３３０ｍｍ×２．５ｍｍ、２ｋｇ）を用いて上下両側より挟み込み、油圧プレス機を用いて６０℃の温度にて１５ｋｇｆ／ｃｍ２の圧力を１分間加えることで、ポリカーボネート板と無機ガラス板とがポリウレタン樹脂膜を介して貼り合わされた合わせガラスを得た。【０１７７】
（比較例１９）
ポリカーボネート板、ポリウレタン樹脂膜を連続２層、無機ガラス板をこの順に積層し、耐熱性のテープによりずれることがないように固定した。尚、ポリカーボネート板、ポリウレタン樹脂膜、無機ガラス板は、実施例９で使用したものと同様である。
続いて、真空合わせ装置（ハイテックエンジニアリング社製）のゴムバッグ内に、得られた積層体をポリカーボネート板が無機ガラス板よりも下になるように設置し、常温で７０ｃｍＨｇの真空度にて１０分間ゴムバック内の排気を行った。次に、脱気状態を維持したまま真空バッグを６０℃まで加熱し、温度が６０℃まで到達後に１０分間保持した。その後、自然冷却により真空バッグの温度が２５℃まで下がったことを確認し、圧力を常圧まで解放することにより、ポリカーボネート板と無機ガラス板とがポリウレタン樹脂膜を介して貼り合わされた合わせガラスを得た。【０１７８】
（比較例２０）
真空バッグを１００℃まで加熱し、温度が１００℃まで到達後に１０分間保持したことを除いては比較例１９と同じにして合わせガラスを得た。【０１７９】
（比較例２１）
ポリカーボネート板、ポリウレタン樹脂膜を連続２層、無機ガラス板をこの順に積層し、耐熱性のテープによりずれることがないように固定した。尚、ポリカーボネート板、ポリウレタン樹脂膜、無機ガラス板は、実施例９で使用したものと同じである。
続いて、得られた積層体を、板状の重り（３３０ｍｍ×３３０ｍｍ×２．５ｍｍ、２ｋｇ）を用いて上下両側より挟み込み、油圧プレス機を用いて６０℃の温度にて１５ｋｇｆ／ｃｍ２の圧力を１分間加えることで、ポリカーボネート板と無機ガラス板とがポリウレタン樹脂膜を介して貼り合わされた合わせガラスを得た。【０１８０】
（比較例２２）
油圧プレス機の温度を１００℃としたことを除いては比較例２１と同じにして合わせガラスを得た。【０１８１】
（実施例１１）  
ポリカーボネート板（３００ｍｍ×３００ｍｍ×２ｍｍ、日本テストパネル社製）、エチレン−酢酸ビニル共重合体樹脂膜（３００ｍｍ×３００ｍｍ、平均厚み０．３７ｍｍ、積水化学工業社製）、第一の中間膜を「プラスチック板の一方の面に接着する方法１」で使用した離型ＰＥＴよりも表面の凹凸が大きい離型紙（３０ｍｍ×３０ｍｍ×０．０２ｍｍ）をこの順に積層し、耐熱性のテープによりずれることがないように固定した。続いて、真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型紙を取り除くことによって、エチレン−酢酸ビニル共重合体樹脂膜が一方の面に接着されたポリカーボネート板を得た。【０１８２】
無機ガラス板（３００ｍｍ×３００ｍｍ×２．５ｍｍ、日本テストパネル社製）、エチレン−酢酸ビニル共重合体樹脂膜、第二の中間膜を「無機ガラス板の一方の面に接着する方法１」で使用した離型ＰＥＴよりも表面の凹凸が大きい離型紙（３００ｍｍ×３００ｍｍ×０．０２ｍｍ）をこの順に積層し、耐熱性のテープによりずれることがないように固定した。続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型紙を取り除くことによって、エチレン−酢酸ビニル共重合体樹脂膜が一方の面に接着された無機ガラス板を得た。【０１８３】
上記で作製したそれぞれエチレン−酢酸ビニル共重合体樹脂膜が一方の面に接着されたポリカーボネート板と無機ガラス板とを、両者のエチレン−酢酸ビニル共重合体樹脂膜の面同士を合わせるようにして積層し、耐熱性のテープによりずれることがないように固定した。続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを３０℃まで加熱し、温度が３０℃まで到達後に１０分間保持した。その後、自然冷却により真空バッグの温度が２５℃まで下がったことを確認し、圧力を常圧まで解放することにより、ポリカーボネート板と無機ガラス板とがエチレン−酢酸ビニル共重合体樹脂膜を介して貼りあわされた合わせガラスを得た。【０１８４】
（実施例１２）
ポリカーボネート板（３００ｍｍ×３００ｍｍ×２ｍｍ、日本テストパネル社製）、エチレン−酢酸ビニル共重合体樹脂膜（３００ｍｍ×３００ｍｍ、平均厚み０．３７ｍｍ、積水化学工業社製）、第一の中間膜をプラスチック板の一方の面に接着する方法１で使用した離型ＰＥＴよりも表面の凹凸が大きい離型紙（３０ｍｍ×３０ｍｍ×０．０２ｍｍ）をこの順に積層し、耐熱性のテープによりずれることがないように固定した。続いて、真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型紙を取り除くことによって、エチレン−酢酸ビニル共重合体樹脂膜が一方の面に接着されたポリカーボネート板を得た。【０１８５】
無機ガラス板（３００ｍｍ×３００ｍｍ×２．５ｍｍ、日本テストパネル社製）、エチレン−酢酸ビニル共重合体樹脂膜、第二の中間膜を無機ガラス板の一方の面に接着する方法１で使用した離型ＰＥＴよりも表面の凹凸が大きい離型紙（３００ｍｍ×３００ｍｍ×０．０２ｍｍ）をこの順に積層し、耐熱性のテープによりずれることがないように固定した。続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを１００℃まで加熱し、温度が１００℃まで到達後に１０分間保持した。その後、自然冷却により真空バッグの温度が２５℃まで下がったことを確認し、圧力を常圧まで解放し積層体を取り出した。得られた積層体から離型紙を取り除くことによって、エチレン−酢酸ビニル共重合体樹脂膜が一方の面に接着された無機ガラス板を得た。【０１８６】
上記で作製したそれぞれエチレン−酢酸ビニル共重合体樹脂膜が一方の面に接着されたポリカーボネート板と無機ガラス板とを、両者のエチレン−酢酸ビニル共重合体樹脂膜の面同士を合わせるようにして積層し、耐熱性のテープによりずれることがないように固定した。続いて、得られた積層体を、板状の重り（３３０ｍｍ×３３０ｍｍ×２．５ｍｍ、２ｋｇ）を用いて上下両側より挟み込み、油圧プレス機を用いて３０℃の温度にて１５ｋｇｆ／ｃｍ２の圧力を５分間加えることで、ポリカーボネート板と無機ガラス板とがエチレン−酢酸ビニル共重合体樹脂膜を介して貼り合わされた合わせガラスを得た。【０１８７】
（実施例１３）
構成体ＰＣ−ＰＶＢと、構成体Ｇ−ＰＶＢとを、両構成体のポリビニルブチラール樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリカーボネート板と無機ガラス板とがポリビニルブチラール樹脂膜を介して貼りあわされた合わせガラスを得た。【０１８８】
（実施例１４）
構成体ＰＣ−ＰＶＢと、構成体Ｇ−ＰＶＢとを、両構成体のポリビニルブチラール樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを５０℃まで加熱し、温度が５０℃まで到達後に１０分間保持した。その後、自然冷却により真空バッグの温度が２５℃まで下がったことを確認し、圧力を常圧まで解放することにより、ポリカーボネート板と無機ガラス板とがポリビニルブチラール樹脂膜を介して貼りあわされた合わせガラスを得た。【０１８９】
（比較例２３）
ポリカーボネート板、ポリビニルブチラール樹脂膜を連続２層、無機ガラス板をこの順に積層し、耐熱性のテープによりずれることがないように固定した。尚、ポリカーボネート板、ポリビニルブチラール樹脂膜、無機ガラス板は、実施例１３で使用したものと同じである。
続いて、真空合わせ装置（ハイテックエンジニアリング社製）のゴムバッグ内に、得られた積層体をポリカーボネート板が無機ガラス板よりも下になるように設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリカーボネート板と無機ガラス板とがポリビニルブチラール樹脂膜を介して貼りあわされた合わせガラスを得た。【０１９０】
（比較例２４）
真空バッグを５０℃まで加熱し、温度が５０℃まで到達後に１０分間保持したことを除いては比較例２３と同じにして合わせガラスを得た。【０１９１】
（比較例２５）
真空バッグを１００℃まで加熱し、温度が１００℃まで到達後に１０分間保持したことを除いては比較例２３と同じにして合わせガラスを得た。【０１９２】
（比較例２６）
平均厚みが０．７６ｍｍのポリビニルブチラール樹脂膜を連続２層使用する代わりに、ポリビニルブチラール樹脂膜（３００ｍｍ×３００ｍｍ、平均厚み１．５ｍｍ、積水化学工業社製）を一枚使用したことを除いては比較例２３と同じである。【０１９３】
（比較例２７）
真空バッグを５０℃まで加熱し、温度が５０℃まで到達後に１０分間保持したことを除いては比較例２６と同じにして合わせガラスを得た。【０１９４】
（比較例２８）
真空バッグを１００℃まで加熱し、温度が１００℃まで到達後に１０分間保持したことを除いては比較例２６と同じにして合わせガラスを得た。【０１９５】
（実施例１５）
構成体ＰＭＭＡ−ＰＶＢと、構成体Ｇ−ＰＶＢとを、両構成体のポリビニルブチラール樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリメチルメタクリレート板と無機ガラス板とがポリビニルブチラール樹脂膜を介して貼り合わされた合わせガラスを得た。【０１９６】
（実施例１６）
構成体ＰＭＭＡ−ＰＶＢと、構成体Ｇ−ＰＶＢとを、両構成体のポリビニルブチラール樹脂膜の面同士を合わせるようにして積層し、耐熱性のテープによりずれることがないように固定した。
続いて、真空合わせ装置（ハイテックエンジニアリング社製）のゴムバッグ内に、得られた積層体を設置し、常温で７０ｃｍＨｇの真空度にて１０分間ゴムバック内の排気を行った。次に、脱気状態を維持したまま真空バッグを５０℃まで加熱し、温度が５０℃まで到達後に１０分間保持した。その後、自然冷却により真空バッグの温度が２５℃まで下がったことを確認し、圧力を常圧まで解放することにより、ポリメチルメタクリレート板と無機ガラス板とがポリビニルブチラール樹脂膜を介して貼りあわされた合わせガラスを得た。【０１９７】
（比較例２９）
ポリメチルメタクリレート板、ポリビニルブチラール樹脂膜を連続２層、無機ガラス板をこの順に積層し、耐熱性のテープによりずれることがないように固定した。尚、ポリメチルメタクリレート板、ポリビニルブチラール樹脂膜、無機ガラス板は、実施例１５で使用したものと同じである。
続いて、真空合わせ装置（ハイテックエンジニアリング社製）のゴムバッグ内に、得られた積層体をポリカーボネート板が無機ガラス板よりも下になるように設置し、常温で７０ｃｍＨｇの真空度にて１０分間ゴムバック内の排気を行った。次に、脱気状態を維持したまま真空バッグを４０℃まで加熱し、温度が４０℃まで到達後に１０分間保持した。その後、自然冷却により真空バッグの温度が２５℃まで下がったことを確認し、圧力を常圧まで解放することにより、ポリメチルメタクリレート板と無機ガラス板とがポリビニルブチラール樹脂を介して貼り合わされた合わせガラスを得た。【０１９８】
（比較例３０）
真空バッグを５０℃まで加熱し、温度が５０℃まで到達後に１０分間保持したことを除いては比較例２９と同じにして合わせガラスを得た。【０１９９】
（比較例３１）
真空バッグを１００℃まで加熱し、温度が１００℃まで到達後に１０分間保持したことを除いては比較例２９と同じにして合わせガラスを得た。【０２００】
（比較例３２）
平均厚みが０．７６ｍｍのポリビニルブチラール樹脂膜を連続２層使用する代わりに、ポリビニルブチラール樹脂膜（３００ｍｍ×３００ｍｍ、平均厚み１．５ｍｍ、積水化学工業社製）を一枚使用したことを除いては比較例２９と同じにして合わせガラスを得た。【０２０１】
（比較例３３）
平均厚みが０．７６ｍｍのポリビニルブチラール樹脂膜を連続２層使用する代わりに、ポリビニルブチラール樹脂膜（３００ｍｍ×３００ｍｍ、平均厚み１．５ｍｍ、積水化学工業社製）を一枚使用したことを除いては比較例３０と同じにして合わせガラスを得た。【０２０２】
（比較例３４）
平均厚みが０．７６ｍｍのポリビニルブチラール樹脂膜を２枚使用する代わりに、ポリビニルブチラール樹脂膜（３００ｍｍ×３００ｍｍ、平均厚み１．５ｍｍ、積水化学工業社製）を一枚使用したことを除いては比較例３１と同じにして合わせガラスを得た。【０２０３】
（試験例１）
実施例１〜１６および比較例１〜３４で得られた合わせガラスについて、（１）合わせガラスの反り量、（２）中間膜とプラスチック板との界面での剥がれの有無、（３）中間膜と無機ガラス板との界面での剥がれの有無を下記評価方法に従い評価した。さらに、実施例１〜１６の合わせガラスについては、（４）第一の中間膜および第二の中間膜の表面粗さ（十点平均粗さ）、および（５）第一の中間膜と第二の中間膜との界面での剥がれの有無を下記評価方法に従い評価した。【０２０４】
（評価方法）
（合わせガラスの反り量を評価する方法）
合わせガラスを２０℃相対湿度５０％の恒温恒湿室にて２４時間保存した後に、ＪＩＳ  Ｒ  ３２０２に準拠して、弓形に反った合わせガラスを平滑な鋼板上に鉛直に立てて、それに定規を水平に当て、すき間ゲージを用いて反り量を測定した。【０２０５】
（接着性評価）
界面での剥がれの有無を目視により観察した。【０２０６】
（表面粗さの測定）
積層体を２０℃相対湿度５０％の高温高湿室に２４時間保存後、第一の中間膜および第二の中間膜の十点平均粗さを、小坂研究所製「触針式表面粗さ測定器  サーフコーダーＳＥ−４０Ｄ」を用いて測定し、基準長さを８ｍｍとしＪＩＳ  Ｂ  ０６１１に基づいて算出した。【０２０７】
（合わせガラスのヘーズ試験）
合わせガラスサンプルを、２３℃相対湿度５０％の高温高湿の暗室にて４８時間静置した。その後、ヘーズメーター（東京電色社製、ＴＣ−Ｈ３ＰＰ型）を用いて、ＪＩＳ  Ｋ  ７０１５（１９８１）「プラスチックの光学的特性試験方法」に準拠して、合わせガラスのヘーズを測定した。尚、試験は２３℃相対湿度５０％の高温高湿室にて行った。【０２０８】
実施例１〜４についての結果を表１に示し、比較例１〜１２についての結果を表２に示す。実施例５〜８についての結果を表３に示し、比較例１３〜１８についての結果を表４に示す。実施例９および１０についての結果を表５に示し、比較例１９〜２２についての結果を表６に示し、実施例１１および１２についての結果を表７に示す。また、実施例１３および１４についての結果を表８に示し、比較例２３〜２８についての結果を表９に示す。実施例１５および１６についての結果を表１０に示し、比較例２９〜３４についての結果を表１１に示す。【０２０９】
【表１】
2007029541.tif 000002
【０２１０】
【表２】
2007029541.tif 000003
【０２１１】
【表３】
2007029541.tif 000004
【０２１２】
【表４】
2007029541.tif 000005
【０２１３】
【表５】
2007029541.tif 000006
【０２１４】
【表６】
2007029541.tif 000007
【０２１５】
【表７】
2007029541.tif 000008
【０２１６】
【表８】
2007029541.tif 000009
【０２１７】
【表９】
2007029541.tif 000010
【０２１８】
【表１０】
2007029541.tif 000011
【０２１９】
【表１１】
2007029541.tif 000012
【０２２０】
表１〜１１より、上記実施例の合わせガラスは、反りがなく、透明性が高く、かつ、中間膜とプラスチック板、および中間膜無と無機ガラス板との接着性が良好であり、上記比較例に比べて優れていることがわかる。【０２２１】
次に、第二の製造方法およびそれにより製造される合わせガラスの実施例としての実施例１７〜２０、ならびにそれらの比較例としての比較例３５〜３８を示す。【０２２２】
（実施例１７）
（合わせガラスの加熱圧着）
ポリカーボネート板（日本テストパネル社製、３００ｍｍ×３００ｍｍ×２ｍｍ）と、エチレン−酢酸ビニル共重合体樹脂膜（積水化学社製ＥＮフィルム、平均膜厚２．４ｍｍ）と、透明無機ガラス板（日本テストパネル社製、３００ｍｍ×３００ｍｍ×２．５ｍｍ）とをこの順に積層し、耐熱性のテープによりずれることがないように固定した。続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、ポリカーボネート板外面の温度が１００℃まで到達後に２０分間保持した。【０２２３】
（加熱圧着後の冷却方法）
上述の加熱圧着後、加熱のための電源を切り、冷却処理を開始した。氷水の入ったポリエチレン製の袋を、真空バッグの上面及び下面に押し当てることで真空バッグを急冷することにより合わせガラスを製造した。
なお、冷却処理開始から所定時間経過後のポリカーボネート板および透明無機ガラス板の温度は、表１２に示した通りである。【０２２４】
（実施例１８）
加熱圧着において、最高到達温度を１００℃とする代わりに、１２０℃としたこと以外は実施例１７と同じにして合わせガラスを製造した。【０２２５】
（比較例３５）
（加熱圧着後の冷却方法）
実施例１７と同じ操作にて加熱圧着した後、加熱のための電源を切り、冷却処理を開始した。真空合わせ装置の真空バッグを常温大気にさらして真空バッグを冷却することにより合わせガラスを製造した。
なお、冷却処理開始から所定時間経過後のポリカーボネート板および透明無機ガラス板の温度は、表１３に示した通りである。【０２２６】
（比較例３６）
（加熱圧着後の冷却方法）
実施例１７と同じ操作にて加熱圧着した後、加熱のための電源を切り、冷却処理を開始した。真空合わせ装置に設置されている扉を開けないことで熱が装置外に放出されるのをできるだけ遅くした。このような方法により、合わせガラスの冷却は十分時間をかけて行った。無機ガラス表面の温度が４０℃を下回ったことを確認後、圧力を常圧に戻し、合わせガラスを真空バッグより取り出した。【０２２７】
（実施例１９）
エチレン−酢酸ビニル共重合体樹脂膜の代わりに、ポリウレタン樹脂膜（Ｍｏｒｔｏｎ社製、平均膜厚０．６１ｍｍ）を用いたこと以外は実施例１７と同じにして合わせガラスを製造した。【０２２８】
（比較例３７）
エチレン−酢酸ビニル共重合体樹脂膜の代わりに、ポリウレタン樹脂膜（Ｍｏｒｔｏｎ社製、平均膜厚０．６１ｍｍ）を用いたこと以外は比較例３５と同じにして合わせガラスを製造した。【０２２９】
（実施例２０）
（エチレン−アクリル共重合体樹脂膜の製造）
メタクリル酸エステル含有量が２０重量％であるエチレン−（メタ）アクリル酸エステル共重合体（住友化学社製、アクリフトＷＨ２０２）１００重量部と、Ｎ−（２−アミノエチル）３−アミノプロピルメチルジメトキシシラン（チッソ社製、サイラエースＳ３１０））０．２重量部とを、ロールミルに供給し、温度１５０℃で溶融混合し、ロールシートを得た。次いで、１００μｍの離型ＰＥＴフィルムに挟着し、スペーサを周囲に配置した状態で１５０℃、１００ｋｇｆ／ｃｍ２の荷重を加え、３０分間プレス成形し、その後離型ＰＥＴを取り除くことによって平均膜厚が２．１ｍｍのエチレン−アクリル共重合体樹脂膜を得た。【０２３０】
（合わせガラスの製造）
エチレン−酢酸ビニル共重合体樹脂膜の代わりに、上述の方法により作製したエチレン−アクリル共重合体樹脂膜を用いたこと以外は実施例１７と同じにして合わせガラスを製造した。【０２３１】
（比較例３８）
エチレン−酢酸ビニル共重合体樹脂膜の代わりに、実施例２０に記載したのと同じ操作にて作製したエチレン−アクリル共重合体樹脂膜を用いたこと以外は比較例３５と同じにして合わせガラスを製造した。【０２３２】
（試験例２）
実施例１７〜２０および比較例３５〜３８において、ポリカーボネート板、および無機ガラス板の冷却処理時の温度を下記評価方法に従い測定した。結果を表１２に示す。
また、実施例１７、１８および比較例３５、３６において中間膜として用いられるエチレン−酢酸ビニル共重合体樹脂膜の補外結晶化終了温度（Ｔｅｃ）および結晶化開始温度（Ｔｉｃ）を下記評価方法に従い測定した。結果を表１２に示す。
また、実施例１７〜２０および比較例３５〜３８で得られた合わせガラスの反り量、透視歪み、ヘーズを、下記評価方法に従い測定した。結果を表１２および１３に示す。【０２３３】
（評価方法）
（ポリカーボネート板および無機ガラス板の冷却処理時の温度を測定する方法）
実施例１７〜２０および比較例３５〜３８において、ポリカーボネート板および無機ガラス板の冷却処理時の温度を、中間膜が接着される面とは反対側の面に熱電対を耐熱性のテープにより貼り付けておくことにより測定した。【０２３４】
（エチレン−酢酸ビニル共重合体樹脂膜の結晶化温度を測定する方法）
エチレン−酢酸ビニル共重合体樹脂膜の薄片を、２３℃相対湿度５０％の高温高湿室にて４８時間状態調節した。続いて、示差走査熱量計（リガク社製、ＤＳＣ８２３０）を使用して、窒素ガス流量２０ｍｌでＪＩＳ  Ｋ  ７１２１（１９８７）「プラスチックの転移温度測定方法」に準拠して、５℃／分の冷却速度で測定したエチレン−酢酸ビニル共重合体樹脂膜の補外結晶化終了温度（Ｔｅｃ）および結晶化開始温度（Ｔｉｃ）を測定した。【０２３５】
（合わせガラスの反り量を評価する方法）
合わせガラスを２０℃相対湿度５０％の恒温恒湿室にて２４時間保存した後に、ＪＩＳ  Ｒ  ３２１３（１９９８年）に準拠して、弓形に反った合わせガラスを平滑な鋼板上に鉛直に立てて、それに定規を水平に当て、すき間ゲージを用いて反り量を測定した。【０２３６】
（合わせガラスの透視ひずみ測定）
ＪＩＳ  Ｒ  ３２１３（１９９８年）に準拠した方法にて、スクリーン上に投影された円形の最大変形量、及び最小変形量を、デジタルノギスを用いて測定した。合わせガラス供試体は４５°の傾斜角度で設置し、合わせガラスの端から５０ｍｍの部分を除いた領域を測定領域とした。測定した最大変形量、及び最小変形量より、ＪＩＳ  Ｒ  ３２１２（１９９８年）に記載されている下記式より、透視ひずみの最大値を算出した。【０２３７】
Δ（α）＝Δｄ／（０．２９×Ｒ２），Ｒ２＝４
Δ（α）は透視ひずみ（分）
Δｄは最大変形量（ｍｍ）
Ｒ２は合わせガラス供試体とスクリーンとの距離（ｍ）【０２３８】
（合わせガラスのヘーズ試験）
合わせガラスサンプルを、２３℃相対湿度５０％の高温高湿の暗室にて４８時間静置した。その後、ヘーズメーター（東京電色社製、ＴＣ−Ｈ３ＰＰ型）を用いて、ＪＩＳ  Ｋ  ７０１５（１９８１）「プラスチックの光学的特性試験方法」に準拠して、合わせガラスのヘーズを測定した。尚、試験は２３℃相対湿度５０％の高温高湿室にて行った。【０２３９】
【表１２】
2007029541.tif 000013
【０２４０】
【表１３】
2007029541.tif 000014
【０２４１】
表１２および１３から、実施例１７〜２０の本発明方法により得られた合わせガラスは、比較例３５〜３８のものと比べて、反り量が少なく、透視ひずみがほとんどなく、さらに、ヘーズ値も低いことが分かる。【０２４２】
次に、第三の合わせガラスの実施例としての実施例２１〜２６、ならびにそれらの比較例としての比較例３９〜４４を示す。【０２４３】
（実施例２１）
ポリカーボネート板（日本テストパネル社製、３００ｍｍ×３００ｍｍ×２ｍｍ）と、エチレン−酢酸ビニル共重合体樹脂膜（積水化学社製ＥＮフィルム、平均膜厚２．４ｍｍ）と、透明無機ガラス板（日本テストパネル社製、３００ｍｍ×３００ｍｍ×２．５ｍｍ）とをこの順に積層し、耐熱性のテープによりずれることがないように固定した。【０２４４】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に２０分間保持した。その後、自然冷却により真空バッグの温度が３０℃まで下がったことを確認し、圧力を常圧まで解放し、合わせガラスを得た。【０２４５】
（実施例２２）
ポリカーボネート板（日本テストパネル社製、３００ｍｍ×３００ｍｍ×２ｍｍ）と、６枚重ねにしたエチレン−酢酸ビニル共重合体樹脂膜（積水化学社製ＥＮフィルム、平均膜厚０．３７ｍｍ）と、透明無機ガラス板（日本テストパネル社製、３００ｍｍ×３００ｍｍ×２．５ｍｍ）とをこの順に積層し、耐熱性のテープによりずれることがないように固定した。【０２４６】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に２０分間保持した。その後、自然冷却により真空バッグの温度が３０℃まで下がったことを確認し、圧力を常圧まで解放し、合わせガラスを得た。【０２４７】
（実施例２３）
ポリカーボネート板（日本テストパネル社製、３００ｍｍ×３００ｍｍ×２ｍｍ）と、４枚重ねにしたポリウレタン樹脂膜（Ｍｏｒｔｏｎ社製、１枚あたりの平均膜厚０．６１ｍｍ）と、透明無機ガラス板（日本テストパネル社製、３００ｍｍ×３００ｍｍ×２．５ｍｍ）とをこの順に積層し、耐熱性のテープによりずれることがないように固定した。【０２４８】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に２０分間保持した。その後、自然冷却により真空バッグの温度が３０℃まで下がったことを確認し、圧力を常圧まで解放し、合わせガラスを得た。【０２４９】
（実施例２４）
（エチレン−アクリル共重合体樹脂膜の製造）
メタクリル酸エステル含有量が２０重量％であるエチレン−（メタ）アクリル酸エステル共重合体（住友化学社製、アクリフトＷＨ２０２）１００重量部と、Ｎ−（２−アミノエチル）３−アミノプロピルメチルジメトキシシラン（チッソ社製、サイラエースＳ３１０））０．２重量部とを、ロールミルに供給し、温度１５０℃で溶融混合し、ロールシートを得た。次いで、１００μｍの離型ＰＥＴフィルムに挟着し、スペーサを周囲に配置した状態で１５０℃、１００ｋｇｆ／ｃｍ２の圧力を加え、３０分間プレス成形し、その後離型ＰＥＴを取り除くことによって平均膜厚が２．１ｍｍのエチレン−アクリル共重合体樹脂膜を得た。【０２５０】
（合わせガラスの製造）
得られたエチレン−アクリル共重合体樹脂膜を、ポリカーボネート板（日本テストパネル社製、３００ｍｍ×３００ｍｍ×２ｍｍ）と、透明無機ガラス板（日本テストパネル社製、３００ｍｍ×３００ｍｍ×２．５ｍｍ）との間に挟着させることで積層し、耐熱性のテープによりずれることがないように固定した。【０２５１】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１００℃まで加熱し、温度が１００℃まで到達後に２０分間保持した。その後、自然冷却により真空バッグの温度が３０℃まで下がったことを確認し、圧力を常圧まで解放し、合わせガラスを得た。【０２５２】
（実施例２５）
ポリカーボネート板（日本テストパネル社製、３００ｍｍ×３００ｍｍ×２ｍｍ）と、エチレン−酢酸ビニル共重合体樹脂膜（積水化学社製ＥＮフィルム、平均膜厚２．４ｍｍ）と、透明無機ガラス板（日本テストパネル社製、３００ｍｍ×３００ｍｍ×２．５ｍｍ）とをこの順に積層し、耐熱性のテープによりずれることがないように固定した。【０２５３】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１３０℃まで加熱し、温度が１３０℃まで到達後に２０分間保持した。その後、自然冷却により真空バッグの温度が３０℃まで下がったことを確認し、圧力を常圧まで解放し、合わせガラスを得た。【０２５４】
（実施例２６）
ポリカーボネート板（日本テストパネル社製、３００ｍｍ×３００ｍｍ×２ｍｍ）と、エチレン−酢酸ビニル共重合体樹脂膜（積水化学社製ＥＮフィルム、平均膜厚４．３ｍｍ）と、透明無機ガラス板（日本テストパネル社製、３００ｍｍ×３００ｍｍ×２．５ｍｍ）とをこの順に積層し、耐熱性のテープによりずれることがないように固定した。【０２５５】
続いて、得られた積層体を真空合わせ装置（ハイテックエンジニアリング社製）のゴムバッグ内に設置し、常温で７０ｃｍＨｇの真空度にて１０分間ゴムバック内の排気を行った。次に、脱気状態を維持したまま真空バッグを１３０℃まで加熱し、温度が１３０℃まで到達後に２０分間保持した。その後、自然冷却により真空バッグの温度が３０℃まで下がったことを確認し、圧力を常圧まで解放し、合わせガラスを得た。【０２５６】
（比較例３９）
平均膜厚が２．４ｍｍのエチレン−酢酸ビニル共重合体樹脂膜を用いる代わりに、平均膜厚が０．４ｍｍのエチレン−酢酸ビニル共重合体樹脂膜（積水化学社製ＥＮフィルム）を用いたこと以外は実施例２１と同じにして合わせガラスを得た。【０２５７】
（比較例４０）
平均膜厚が２．４ｍｍのエチレン−酢酸ビニル共重合体樹脂膜を用いる代わりに、平均膜厚が０．８ｍｍのエチレン−酢酸ビニル共重合体樹脂膜（積水化学社製ＥＮフィルム）を用いたこと以外は実施例２１と同じにして合わせガラスを得た。【０２５８】
（比較例４１）
平均膜厚が２．４ｍｍのエチレン−酢酸ビニル共重合体樹脂膜を用いる代わりに、平均膜厚が０．６１ｍｍのポリウレタン樹脂膜（Ｍｏｒｔｏｎ社製ＥＮ）を用いたこと以外は実施例２１と同じにして合わせガラスを得た。【０２５９】
（比較例４２）
実施例４に記載した方法と同様の方法により、平均膜厚が０．８ｍｍのエチレン−アクリル共重合体樹脂膜を得た。得られた厚さ０．８ｍｍのエチレン−アクリル共重合体樹脂膜を用いたこと以外は実施例２４と同じにして合わせガラスを得た。【０２６０】
（比較例４３）
加熱圧着温度を１３０℃としたこと以外は比較例４０と同じにして合わせガラスを得た。【０２６１】
（比較例４４）
加熱圧着温度を１３０℃としたこと以外は比較例４２と同じにして合わせガラスを得た。【０２６２】
（試験例３）
実施例２１〜２６および比較例３９〜４４の合わせガラスにつき、合わせガラスの反り量と透視歪みとを下記評価方法に従い評価した。【０２６３】
（評価方法）
（合わせガラスの反り量を評価する方法）
合わせガラスを２０℃相対湿度５０％の恒温恒湿室にて２４時間静置した後に、ＪＩＳ  Ｒ  ３２１３（１９９８年）に準拠して、弓形に反った合わせガラスを平滑な鋼板上に鉛直に立てて、それに定規を水平に当て、すき間ゲージを用いて反り量を測定した。【０２６４】
（合わせガラスの透視歪み測定）
ＪＩＳ  Ｒ  ３２１３（１９９８年）に準拠した方法にて、スクリーン上に投影された円形の最大変形量、及び最小変形量を、デジタルノギスを用いて測定した。合わせガラス供試体は４５°の傾斜角度で設置し、合わせガラスの端から５０ｍｍの部分を除いた領域を測定領域とした。測定した最大変形量、及び最小変形量より、ＪＩＳ  Ｒ  ３２１２（１９９８年）に記載されている下記式より、透視歪みの最大値を算出した。【０２６５】
Δ（α）＝Δｄ／（０．２９×Ｒ２），Ｒ２＝４
Δ（α）は透視歪み（分）
Δｄは最大変形量（ｍｍ）
Ｒ２は合わせガラス供試体とスクリーンとの距離（ｍ）【０２６６】
実施例２１〜２６についての結果を下記表１４に示し、比較例３９〜４４についての結果を下記表１５に示す。【０２６７】
【表１４】
2007029541.tif 000015
【０２６８】
【表１５】
2007029541.tif 000016
【０２６９】
表１４および１５から、実施例２１〜２６の本発明の合わせガラスは、比較例３９〜４４の合わせガラスに比べて反り量が小さく、透視歪みがほとんどないことがわかる。
【産業上の利用可能性】
【０２７０】
本発明により、建築物、自動車、鉄道車両、航空機、船舶などに設置される窓ガラスとして有用な、一部がプラスチック板からなる合わせガラスを提供することができる。
【国際調査報告】
2007029541.tif 000017
2007029541.tif 000018
2007029541.tif 000019
2007029541.tif 000020
2007029541.tif 000021